(57)【要約】  コード（５０）であって、内層（Ｃ１）及び外層（Ｃ３）を含む内部ストランド（ＴＩ）と、Ｑ’＝１個の内部ワイヤ（Ｆ１’）の内層（Ｃ１’）と、ピッチｐ２’で内層（Ｃ１’）の廻りに巻かれたＭ’個の中間ワイヤ（Ｆ２’）の中間層（Ｃ２’）と、ピッチｐ３’で中間層（Ｃ２’）の廻りに巻かれたＮ’個の外部ワイヤ（Ｆ３’）の外層（Ｃ３’）と、を含むＬ＞１個の外部ストランド（ＴＥ）と、コード外層（ＣＥ）が、コード（５０）の巻き方向でコード内層（Ｃ１）の廻りに巻かれ、内部ストランド（ＴＩ）及び外部ストランド（ＴＥ）の各々の各外層（Ｃ３，Ｃ３’）は、コード（５０）の巻き方向と反対の同じ巻き方向で巻かれ、コード（５０）のコード外層（ＣＥ）が、脱飽和化されており、０．３６≦（ｐ３’−ｐ２’）／ｐ３’≦０．５７である。【選択図】図３
2020514561.tif 000002
【特許請求の範囲】
【請求項１】
二層多重ストランドコード（５０；５１；５２；５３；５４；５５；５６；５７；５８；５９）であって、
該二層多重ストランドコードが、
少なくとも２つの層（Ｃ１，Ｃ３）を有する内部ストランド（ＴＩ）から構成されるコード内層（ＣＩ）を有し、
前記少なくとも２つの層（Ｃ１，Ｃ３）は、
・Ｑ個の内部ワイヤ（Ｆ１）から構成される内層（Ｃ１）、及び、
・該内層（Ｃ１）の廻りに巻かれたＮ個の外部ワイヤ（Ｆ３）から構成される外層（Ｃ３）を含み、
該二層多重ストランドコードが、
３つの層（Ｃ１’，Ｃ２’，Ｃ３’）を有するＬ＞１個の外部ストランド（ＴＥ）から構成されるコード外層（ＣＥ）を有し、
前記３つの層（Ｃ１’，Ｃ２’，Ｃ３’）は、
・Ｑ’＝１個の内部ワイヤ（Ｆ１’）から構成される内層（Ｃ１’）、
・ピッチｐ２’で前記内層（Ｃ１’）の廻りに巻かれたＭ’個の中間ワイヤ（Ｆ２’）から構成される中間層（Ｃ２’）、及び、
・ピッチｐ３’で前記中間層（Ｃ２’）の廻りに巻かれたＮ’個の外部ワイヤ（Ｆ３’）から構成される外層（Ｃ３’）を含み、
−  前記コード外層（ＣＥ）は、前記二層多重ストランドコードの巻き方向で前記コード内層（ＣＩ）の廻りに巻かれ、
−  前記内部ストランド（ＴＩ）及び前記外部ストランド（ＴＥ）の各々の各外層（Ｃ３，Ｃ３’）は、前記コードの巻き方向と反対方向で同じ巻き方向で前記内部ストランド（ＴＩ）及び前記外部ストランド（ＴＥ）の各々の内層（Ｃ１）及び中間層（Ｃ２’）それぞれの廻りに巻かれ、
−  前記コード外層（ＣＥ）が脱飽和化されており、
−  前記ピッチｐ２’及びピッチｐ３’が、０．３６≦（ｐ３’−ｐ２’）／ｐ３’≦０．５７の関係を満たす、ことを特徴とする二層多重ストランドコード。
【請求項２】
前記ピッチｐ２’及びピッチｐ３’は、０．３８≦（ｐ３’−ｐ２’）／ｐ３’、好ましくは、０．４０≦（ｐ３’−ｐ２’）／ｐ３’、より好ましくは０．４３≦（ｐ３’−ｐ２’）／ｐ３’、更により好ましくは０．４５≦（ｐ３’−ｐ２’）／ｐ３’である、請求項１に記載の二層多重ストランドコード（５０；５１；５２；５３；５４；５５；５６；５７；５８；５９）。
【請求項３】
前記ピッチｐ２’及びピッチｐ３’は、（ｐ３’−ｐ２’）／ｐ３’≦０．５５、及び好ましくは（ｐ３’−ｐ２’）／ｐ３’≦０．５３である、請求項１から２の何れか一項に記載の二層多重ストランドコード（５０；５１；５２；５３；５４；５５；５６；５７；５８；５９）。
【請求項４】
前記ピッチｐ２’は、８ｍｍ≦ｐ２’≦１６ｍｍ、好ましくは８ｍｍ≦ｐ２’≦１４ｍｍ、より好ましくは８ｍｍ≦ｐ２’≦１２ｍｍであるようなものである、請求項１から３の何れか一項に記載の二層多重ストランドコード（５０；５１；５２；５３；５４；５５；５６；５７；５８；５９）。
【請求項５】
前記ピッチｐ３’は、１０ｍｍ≦ｐ３’≦４０ｍｍ、好ましくは１５ｍｍ≦ｐ３’≦３５ｍｍ、より好ましくは１５ｍｍ≦ｐ３’≦２５ｍｍ、更により好ましくは１７ｍｍ≦ｐ３’≦２３ｍｍであるようなものである、請求項１から４の何れか一項に記載の二層多重ストランドコード（５０；５１；５２；５３；５４；５５；５６；５７；５８；５９）。
【請求項６】
前記内部ストランド（ＴＩ）が直径ＤＩを有し、前記各外部ストランド（ＴＥ）が直径ＤＥを有し、前記ＤＩ及び前記ＤＥは、
Ｌ＝６の場合、ＤＩ／ＤＥ＞１、好ましくはＤＩ／ＤＥ＞１．０５、より好ましくはＤＩ／ＤＥ＞１．１０であり、
Ｌ＝７の場合、ＤＩ／ＤＥ≧１．３０、好ましくは、ＤＩ／ＤＥ≧１．３５、より好ましくはＤＩ／ＤＥ≧１．４０であり、
Ｌ＝８の場合、ＤＩ／ＤＥ≧１．６０、好ましくは、ＤＩ／ＤＥ≧１．６５、より好ましくはＤＩ／ＤＥ≧１．７０であり、
Ｌ＝９の場合、ＤＩ／ＤＥ≧２．００、好ましくは、ＤＩ／ＤＥ≧２．０５、より好ましくはＤＩ／ＤＥ≧２．１０である、
ようなものである、請求項１から５の何れか一項に記載の二層多重ストランドコード（５０；５１；５２；５３；５４；５５；５６；５７；５８；５９）。
【請求項７】
前記内部ストランド（ＴＩ）が直径ＤＩを有し、前記各外部ストランド（ＴＥ）が直径ＤＥを有し、前記ＤＩ及び前記ＤＥは、
Ｌ＝６の場合、ＤＩ／ＤＥ≦１．４０、好ましくはＤＩ／ＤＥ≦１．３５、より好ましくはＤＩ／ＤＥ≦１．３０であり、
Ｌ＝７の場合、ＤＩ／ＤＥ≦１．７０、好ましくは、ＤＩ／ＤＥ≦１．６５、より好ましくはＤＩ／ＤＥ≦１．６０であり、
Ｌ＝８の場合、ＤＩ／ＤＥ≦２．０、好ましくは、ＤＩ／ＤＥ≦１．９５、より好ましくはＤＩ／ＤＥ≦１．９０であり、
Ｌ＝９の場合、ＤＩ／ＤＥ≦２．５０、好ましくは、ＤＩ／ＤＥ≦２．４５、より好ましくはＤＩ／ＤＥ≦２．４０である、
ようなものである、請求項１から６の何れか一項に記載の二層多重ストランドコード（５０；５１；５２；５３；５４；５５；５６；５７；５８；５９）。
【請求項８】
前記各外部ストランド（ＴＥ）の中間層（Ｃ２’）のワイヤ間距離（Ｉ２’）の合計ＳＩ２’が、ＳＩ２’＜ｄ３’であるようなものであり、ここでｄ３’は、前記各外部ストランド（ＴＥ）の各外部ワイヤ（Ｆ３’）の直径であり、好ましくは、ＳＩ２’≦０．８×ｄ３’である、請求項１から７の何れか一項に記載の二層多重ストランドコード（５０；５１；５２；５３；５４；５５；５６；５７；５８；５９）。
【請求項９】
前記各外部ストランド（ＴＥ）の中間層（Ｃ２’）が、脱飽和化され、好ましくは不完全に不飽和化される、請求項１から８の何れか一項に記載の二層多重ストランドコード（５０；５１；５２；５３；５４；５５；５６；５７；５８；５９）。
【請求項１０】
前記各外部ストランド（ＴＥ）の外層（Ｃ３’）が、脱飽和化され、好ましくは不完全に不飽和化される、請求項１から９の何れか一項に記載の二層多重ストランドコード（５０；５１；５２；５３；５４；５５；５６；５７；５８；５９）。
【請求項１１】
前記Ｌは、６，７，８，９，又は１０に等しく、好ましくは、Ｌ＝６，７，又は８、より好ましくは、Ｌ＝６である、請求項１から１０の何れか一項に記載の二層多重ストランドコード（５０；５１；５２；５３；５４；５５；５６；５７；５８；５９）。
【請求項１２】
前記各外部ストランド（ＴＥ）の内部ワイヤ（Ｆ１’）は、前記各外部ストランド（ＴＥ）の各外部ワイヤ（Ｆ３’）の直径ｄ３’以上の直径ｄ１’を有し、好ましくは、前記各外部ストランド（ＴＥ）の内部ワイヤ（Ｆ１’）は、前記各外部ストランド（ＴＥ）の各外部ワイヤ（Ｆ３’）の直径ｄ３’よりも大きい直径ｄ１’を有する、請求項１から１１の何れか一項に記載の二層多重ストランドコード（５０；５１；５２；５３；５４；５５；５６；５７；５８；５９）。
【請求項１３】
前記各外部ストランド（ＴＥ）の内部ワイヤ（Ｆ１’）は、前記各外部ストランド（ＴＥ）の各中間ワイヤ（Ｆ２’）の直径ｄ２’以上の直径ｄ１’を有し、前記各外部ストランド（ＴＥ）の内部ワイヤ（Ｆ１’）は、前記各外部ストランド（ＴＥ）の各中間ワイヤ（Ｆ２’）の直径ｄ２’よりも大きい直径ｄ１’を有する、請求項１から１２の何れか一項に記載の二層多重ストランドコード（５０；５１；５２；５３；５４；５５；５６；５７；５８；５９）。
【請求項１４】
Ｑ’＝１、Ｍ’＝５又は６、及びＮ’＝１０、１１又は１２、好ましくは、Ｑ’＝１、Ｍ’＝５又は６、及びＮ’＝１０又は１１、より好ましくはＱ’＝１、Ｍ’＝６及びＮ’＝１１である、請求項１から１３の何れか一項に記載の二層多重ストランドコード（５０；５１；５２；５３；５４；５５；５６；５７；５８；５９）。
【請求項１５】
Ｑ’＝１、Ｍ’＝５又は６、及びＮ’＝１０又は１１であり、前記各外部ストランド（ＴＥ）の内部ワイヤ（Ｆ１’）は、前記外部ストランド（ＴＥ）の前記各中間ワイヤ（Ｆ２’）の直径ｄ２’以上である直径ｄ１’を有し、前記各外部ストランド（ＴＥ）の内部ワイヤ（Ｆ１’）は、前記外部ストランド（ＴＥ）の前記各外部ワイヤ（Ｆ３’）の直径ｄ３’以上である直径ｄ１’を有する、請求項１から１４の何れか一項に記載の二層多重ストランドコード（５０；５１；５２；５３；５４；５５；５６；５７；５８；５９）。
【請求項１６】
Ｑ’＝１、Ｍ’＝６及びＮ’＝１１であり、前記各外部ストランド（ＴＥ）の内部ワイヤ（Ｆ１’）が、前記外部ストランド（ＴＥ）の前記各中間ワイヤ（Ｆ２’）の直径ｄ２’よりも大きい直径ｄ１’を有し、前記各外部ストランド（ＴＥ）の内部ワイヤ（Ｆ１’）が、前記外部ストランド（ＴＥ）の前記外部ワイヤ（Ｆ３’）の直径ｄ３’よりも大きい直径ｄ１’を有する、請求項１から１５の何れか一項に記載の二層多重ストランドコード（５０；５１；５２；５３；５４；５５；５６；５７；５８；５９）。
【請求項１７】
前記各外部ストランド（ＴＥ）の各中間ワイヤ（Ｆ２’）が直径ｄ２’を有し、前記各外部ストランド（ＴＥ）の前記各外部ワイヤ（Ｆ３’）が直径ｄ３’を有し、ｄ２’＝ｄ３’である、請求項１から１６の何れか一項に記載の二層多重ストランドコード（５０；５１；５２；５３；５４；５５；５６；５７；５８；５９）。
【請求項１８】
前記内部ストランド（ＴＩ）の外層（Ｃ３）が、脱飽和化され、好ましくは完全に不飽和化される、請求項１から１７の何れか一項に記載の二層多重ストランドコード（５０；５１；５２；５３；５４；５５；５６；５７；５８；５９）。
【請求項１９】
前記内部ストランド（ＴＩ）の各内部ワイヤ（Ｆ１）が、前記各外部ストランド（ＴＥ）の各内部ワイヤ（Ｆ１’）の直径ｄ１’以上の直径ｄ１を有し、好ましくは、前記内部ストランド（ＴＩ）の各内部ワイヤ（Ｆ１）が、前記各外部ストランド（ＴＥ）の各内部ワイヤ（Ｆ１’）の直径ｄ１’に等しい直径ｄ１を有する、請求項１から１８の何れか一項に記載の二層多重ストランドコード（５０；５１；５２；５３；５４；５５；５６；５７；５８；５９）。
【請求項２０】
前記内部ストランド（ＴＩ）の各内部ワイヤ（Ｆ１）が、前記各外部ストランド（ＴＥ）の各中間ワイヤ（Ｆ２’）の直径ｄ２’以上の直径ｄ１を有し、好ましくは、前記内部ストランド（ＴＩ）の各内部ワイヤ（Ｆ１）が、前記各外部ストランド（ＴＥ）の各中間ワイヤ（Ｆ２’）の直径ｄ２’よりも大きい直径ｄ１を有する、請求項１から１９の何れか一項に記載の二層多重ストランドコード（５０；５１；５２；５３；５４；５５；５６；５７；５８；５９）。
【請求項２１】
前記内部ストランド（ＴＩ）の各内部ワイヤ（Ｆ１）が、前記各外部ストランド（ＴＥ）の各外部ワイヤ（Ｆ３’）の直径ｄ３’以上の直径ｄ１を有し、好ましくは、前記内部ストランド（ＴＩ）の各内部ワイヤ（Ｆ１）が、前記各外部ストランド（ＴＥ）の各外部ワイヤ（Ｆ３’）の直径ｄ３’よりも大きい直径ｄ１を有する、請求項１から２０の何れか一項に記載の二層多重ストランドコード（５０；５１；５２；５３；５４；５５；５６；５７；５８；５９）。
【請求項２２】
前記内部ストランド（ＴＩ）の各外部ワイヤ（Ｆ３）が、前記各外部ストランド（ＴＥ）の各外部ワイヤ（Ｆ３）の直径ｄ３’以上の直径ｄ３を有し、好ましくは、前記内部ストランド（ＴＩ）の各外部ワイヤ（Ｆ３）が、前記各外部ストランド（ＴＥ）の各外部ワイヤ（Ｆ３）の直径ｄ３’よりも大きい直径ｄ３を有する、請求項１から２１の何れか一項に記載の二層多重ストランドコード（５０；５１；５２；５３；５４；５５；５６；５７；５８；５９）。
【請求項２３】
Ｑ＞１である場合、前記内部ストランド（ＴＩ）の内層（Ｃ１）は、前記コードの巻き方向と同じ巻き方向で螺旋状に巻かれる、請求項１から２１の何れか一項に記載の二層多重ストランドコード（５７；５８；５９）。
【請求項２４】
Ｑ＞１である場合、前記内部ストランド（ＴＩ）の内層（Ｃ１）は、前記コードの巻き方向と反対の巻き方向で螺旋状に巻かれる、請求項１から２２の何れか一項に記載の二層多重ストランドコード（５７；５８；５９）。
【請求項２５】
前記各外部ストランド（ＴＥ）の中間層（Ｃ２’）は、前記コードの巻き方向と同じ巻き方向で前記各外部ストランド（ＴＥ）の内層（Ｃ１’）の廻りに巻かれる、請求項１から２４の何れか一項に記載の二層多重ストランドコード（５０；５１；５２；５３；５４；５５；５６；５７；５８；５９）。
【請求項２６】
前記各外部ストランド（ＴＥ）の中間層（Ｃ２’）は、前記コードの巻き方向と反対の巻き方向で前記各外部ストランド（ＴＥ）の内層（Ｃ１’）の廻りに巻かれる、請求項１から２４の何れか一項に記載の二層多重ストランドコード（５０；５１；５２；５３；５４；５５；５６；５７；５８；５９）。
【請求項２７】
前記内部ストランド（ＴＩ）の各内部ワイヤ（Ｆ１）が、前記内部ストランド（ＴＩ）の各外部ワイヤ（Ｆ３）の直径ｄ３以上の直径ｄ１を有する、請求項１から２６の何れか一項に記載の二層多重ストランドコード（５０；５１；５２；５３；５４；５５；５６；５７；５８；５９）。
【請求項２８】
前記内部ストランド（ＴＩ）が、２つの層（Ｃ１、Ｃ３）を有する、請求項１から２７の何れか一項に記載の二層多重ストランドコード（５７；５８；５９）。
【請求項２９】
Ｑ＞１であり、好ましくは、Ｑ＝２、３又は４である、請求項１から２８の何れか一項に記載の二層多重ストランドコード（５７；５８；５９）。
【請求項３０】
Ｑ＝２、Ｎ＝７又は８であり、好ましくはＱ＝２及びＮ＝７である、請求項２８又は２９による二層多重ストランドコード（５７）。
【請求項３１】
Ｑ＝３及びＮ＝７、８又は９であり、好ましくは、Ｑ＝３及びＮ＝８である、請求項２８又は２９による二層多重ストランドコード（５８）。
【請求項３２】
Ｑ＝４及びＮ＝７、８、９又は１０であり、好ましくは、Ｑ＝４及びＮ＝９である、請求項２８又は２９による二層多重ストランドコード（５９）。
【請求項３３】
前記内部ストランド（ＴＩ）の各内部ワイヤ（Ｆ１）が、前記内部ストランド（ＴＩ）の各外部ワイヤ（Ｆ３）の直径ｄ３に等しい直径ｄ１を有する、請求項２８又は２９による二層多重ストランドコード（５０；５１；５２；５３；５４；５５；５６；５７；５８；５９）。
【請求項３４】
前記内部ストランド（ＴＩ）が３つの層（Ｃ１、Ｃ２、Ｃ３）を有し、
前記内層（Ｃ１）の廻りに巻かれたＭ個の中間ワイヤ（Ｆ２）から構成される中間層（Ｃ２）と、
前記中間層（Ｃ２）の廻りに巻かれたＮ個の外部ワイヤ（Ｆ３）から構成される外層（Ｃ３）と、
を備える、請求項１から２７の何れか一項に記載の二層多重ストランドコード（５０；５１；５２；５３；５４；５５；５６）。
【請求項３５】
前記内部ストランド（ＴＩ）の中間層（Ｃ２）が、脱飽和化され、好ましくは不完全に不飽和化される、請求項３４に記載の二層多重ストランドコード（５０；５１；５２；５３；５４；５５；５６）。
【請求項３６】
前記内部ストランド（ＴＩ）の各内部ワイヤ（Ｆ１）が、前記内部ストランド（ＴＩ）各外部ワイヤ（Ｆ３）の直径ｄ３よりも大きい直径ｄ１を有する、請求項３４又は３５に記載の二層多重ストランドコード（５０；５１；５２；５３；５４；５５；５６）。
【請求項３７】
前記内部ストランド（ＴＩ）の各内部ワイヤ（Ｆ１）が、前記内部ストランド（ＴＩ）の各中間ワイヤ（Ｆ２）の直径ｄ２以上の直径ｄ１を有し、好ましくは、前記内部ストランド（ＴＩ）の各内部ワイヤ（Ｆ１）が、前記内部ストランド（ＴＩ）の各中間ワイヤ（Ｆ２）の直径ｄ２よりも大きい直径ｄ１を有する、請求項３４から３６の何れか一項に記載の二層多重ストランドコード（５０；５１；５２；５３；５４；５５；５６）。
【請求項３８】
Ｑ＝１、２、３、又は４であり、好ましくはＱ＝１、２、又は３であり、より好ましくはＱ＝１又は３である、請求項３４から３７の何れか一項に記載の二層多重ストランドコード（５０；５１；５２；５３；５４；５５；５６；５７；５８；５９）。
【請求項３９】
Ｑ＝１、Ｍ＝５又は６、及びＮ＝１０、１１又は１２、好ましくは、Ｑ＝１、Ｍ＝５又は６、及びＮ＝１０又は１１、より好ましくはＱ＝１、Ｍ＝６及びＮ＝１１である、請求項３４から３８の何れか一項に記載の二層多重ストランドコード（５０；５１；５２；５３；５４；５５；５６）。
【請求項４０】
Ｑ＝１、Ｍ＝５又は６、及びＮ＝１０又は１１であり、前記内部ストランド（ＴＩ）の内部ワイヤ（Ｆ１）は、前記内部ストランド（ＴＩ）の各中間ワイヤ（Ｆ２）の直径ｄ２以上である直径ｄ１を有し、前記内部ストランド（ＴＩ）の内部ワイヤ（Ｆ１）は、前記内部ストランド（ＴＩ）の各外部ワイヤ（Ｆ３）の直径ｄ３以上である直径ｄ１を有する、請求項１から３９の何れか一項に記載の二層多重ストランドコード（５０；５１；５２；５３；５４；５５；５６）。
【請求項４１】
Ｑ＝１、Ｍ＝６、及びＮ＝１１であり、前記内部ストランド（ＴＩ）の内部ワイヤ（Ｆ１）は、前記内部ストランド（ＴＩ）の各中間ワイヤ（Ｆ２）の直径ｄ２よりも大きい直径ｄ１を有し、前記内部ストランド（ＴＩ）の内部ワイヤ（Ｆ１）は、前記内部ストランド（ＴＩ）の各外部ワイヤ（Ｆ３）の直径ｄ３よりも大きい直径ｄ１を有する、請求項１から３９の何れか一項に記載の二層多重ストランドコード（５０；５１；５２；５３；５４；５５；５６）。
【請求項４２】
Ｑ＝３、Ｍ＝８又は９、及びＮ＝１３、１４、又は１５であり、好ましくは、Ｑ＝３、Ｍ＝８又は９、及びＮ＝１４又は１５であり、より好ましくは、Ｑ＝３、Ｍ＝９、及びＮ＝１５である、請求項３４から３８の何れか一項に記載の二層多重ストランドコード（５４）。
【請求項４３】
Ｑ＝３、Ｍ＝８又は９、及びＮ＝１４又は１５であり、前記内部ストランド（ＴＩ）の内部ワイヤ（Ｆ１）が、前記内部ストランド（ＴＩ）の各中間ワイヤ（Ｆ２）の直径ｄ２以上の直径ｄ１を有し、前記内部ストランド（ＴＩ）の内部ワイヤ（Ｆ１）が、前記内部ストランド（ＴＩ）の各外部ワイヤ（Ｆ３）の直径ｄ３以上の直径ｄ１を有する、請求項１から４２の何れか一項に記載の二層多重ストランドコード（５４）。
【請求項４４】
Ｑ＝３、Ｍ＝９、及びＮ＝１４又は１５であり、前記内部ストランド（ＴＩ）の内部ワイヤ（Ｆ１）が、前記内部ストランド（ＴＩ）の各中間ワイヤ（Ｆ２）の直径ｄ２よりも大きい直径ｄ１を有し、前記内部ストランド（ＴＩ）の内部ワイヤ（Ｆ１）は、前記内部ストランド（ＴＩ）の各外部ワイヤ（Ｆ３）の直径ｄ３よりも大きい直径ｄ１を有する、請求項１から４３の何れか一項に記載の二層多重ストランドコード（５４）。
【請求項４５】
前記内部ストランド（ＴＩ）の各中間ワイヤ（Ｆ２）は直径ｄ２を有し、内部ストランド（ＴＩ）の各外部ワイヤ（Ｆ３）が直径ｄ３を有し、ｄ２＝ｄ３である、請求項３４から４４の何れか一項に記載の二層多重ストランドコード（５０；５１；５２；５３；５４；５５；５６）。
【請求項４６】
前記内部ストランド（ＴＩ）の各中間ワイヤ（Ｆ２）が、前記各外部ストランド（ＴＥ）の各中間ワイヤ（Ｆ２’）の直径ｄ２’以上の直径ｄ２を有し、好ましくは、前記内部ストランド（ＴＩ）の各中間ワイヤ（Ｆ２）が、前記各外部ストランド（ＴＥ）の各中間ワイヤ（Ｆ２’）の直径ｄ２’よりも大きい直径ｄ２を有する、請求項３４から４５の何れか一項に記載の二層多重ストランドコード（５０；５１；５２；５３；５４；５５；５６）。
【請求項４７】
前記内部ストランド（ＴＩ）の中間層（Ｃ２）が、前記コードの巻き方向と同じ巻き方向で前記内部ストランド（ＴＩ）の内層（Ｃ１）の廻りに巻かれる、請求項３４から４６の何れか一項に記載の二層多重ストランドコード（５０；５１；５２；５３；５４；５５；５６）。
【請求項４８】
前記内部ストランド（ＴＩ）の中間層（Ｃ２）が、前記コードの巻き方向と反対の巻き方向で前記内部ストランド（ＴＩ）の内層（Ｃ１）の廻りに巻かれる、請求項３４から４６の何れか一項に記載の二層多重ストランドコード（５０；５１；５２；５３；５４；５５；５６）。
【請求項４９】
請求項１から４８の何れか一項に記載の二層多重ストランドコード（５０；５１；５２；５３；５４；５５；５６；５７；５８；５９）を備えることを特徴とする、タイヤ（１０）。
【請求項５０】
２つのビード（１８）に係止され且つクラウン補強体（１４）によって半径方向に載置されたカーカス補強体（２４）を備え、前記クラウン補強体（１４）は、それ自体がトレッド（２２）により載置されて２つのサイドウォール（１６）によって前記２つのビード（１８）に連結され、請求項１から４８の何れか一項に記載の少なくとも１つのコード（５０；５１；５２；５３；５４；５５；５６；５７；５８；５９）を備える、請求項４９に記載のタイヤ（１０）。
【請求項５１】
前記クラウン補強体（１４）が、保護補強体（３８）及びワーキング補強体（３６）を備え、前記ワーキング補強体（３６）は、請求項１から４８の何れか一項に記載の少なくとも１つのコード（５０；５１；５２；５３；５４；５５；５６；５７；５８；５９）を含み、前記保護補強体（３８）は、前記トレッド（２２）と前記ワーキング補強体（３６）との間に半径方向に配置される、請求項４９から５０に記載のタイヤ（１０）。
【発明の詳細な説明】
【技術分野】
【０００１】
本発明は、強化タイヤ、詳細には産業用大型車両用のタイヤで特に用いることができる多重ストランドコードに関する。
【背景技術】
【０００２】
ラジアルカーカス補強体を有するタイヤは、トレッド、２つの非伸張性ビード、ビードをトレッドに連結する２つの側壁、及びカーカス補強体とトレッドベルトとの間で円周方向に配列される又はクラウン補強体を備える。このクラウン補強体は、エラストマー化合物から作られ、場合によってはコード又はモノフィラメントのような金属又はテキスタイルタイプの補強要素で補強される複数のプライを備える。
【０００３】
クラウン補強体は一般に、ワーキングプライ又はクロスプライと呼ばれる場合がある少なくとも２つの重ね合わされたクラウンプライを備え、その略金属製補強要素は、プライ内で互いに実質的に平行で且つ一方のプライから他方のプライに交差して配置され、すなわち、対称又は非対称で、略１０°〜４５°の角度で円周方向正中面に対して傾斜している。ワーキングプライは、一般に、タイヤを誘導する機能を実施するようにするため極めて低い伸び率を示す補強要素を含む。
【０００４】
クラウン補強体はまた、エラストマー化合物の他の様々な補助プライ又は層を含むことができ、場合によっては変化することができる幅を有し、補強要素を含むことも、含まないこともある。例証として、ワーキングプライに対して内部又は外部上で半径方向に存在するかどうかに関係なく、ベルトの残りの部分を外部攻撃又は穿孔から保護する役割を有する保護プライとして知られているもの、又は、実質的に円周方向に配向された補強要素を含むフーピングプライとして知られているものを挙げることができる。保護プライは一般に、高伸張を示す補強要素を備え、そのため、圧子（例えば、岩石）によって加えられた応力の作用下で変形するようになる。
【０００５】
ＷＯ２０１５／０９０９２０の実施例において開示されるような二層多重ストランド金属コードを含むワーキングプライ補強要素は、従来技術から既知である。このコードは、内部ストランドから構成されるコード内層と、コード内層の廻りで螺旋状に巻き付けられた６つの外部ストランドから構成されるコード外層とを備える。
【０００６】
各内部ストランド及び外部ストランドは、単一の内部ワイヤから構成されるストランド内層と、６つのワイヤから構成される中間層と、１１の外部ワイヤから構成されるストランド外層とを備える。内部ストランドの中間層及び外層は、内部ストランドのそれぞれ内層及び中間層の廻りでＳ方向に巻かれる。各外部ストランドの中間層及び外層は、各外部ストランドのそれぞれ内層及び中間層の廻りでＺ方向に巻かれる。外部ストランドは、コードの巻回方向で内部ストランドの廻りに螺旋状に巻かれ、この方向はＳ方向である。各内部及び外部ストランドの中間層の各ピッチｐ２，ｐ２’は１４ｍｍに等しく、各内部及び外部ストランドの外層の各ピッチｐ３，ｐ３’は２０ｍｍに等しい。
【０００７】
特に建設プラント型の産業用大型車両は、多くの攻撃に晒される。具体的には、このタイプのタイヤは通常、平らでない路面を走行し、場合によってはトレッドの穿孔を生じることがある。これらの穿孔は、例えば、空気及び水などの腐食剤の流入を許し、その結果、クラウン補強体の、具体的にはクラウンプライの金属補強要素を酸化させ、タイヤの寿命が大幅に短くなる。
【０００８】
タイヤの寿命を延ばす１つの解決策は、これら腐食剤の拡散を抑制することである。従って、コードの製造中に各内部及び中間層をエラストマー化合物で覆うようにしてもよい。このプロセスの間に存在するエラストマー化合物は、各ストランドの各層の間に存在する毛細管に透過して、従って、腐食剤の拡散を防ぐようにする。このようなコードは、一般にそのままでゴム引きされるコードと呼ばれ、従来技術から周知である。
【０００９】
タイヤの寿命を延ばす別の解決策は、コードの破断力を高めることである。一般に、破断力は、コードを構成するワイヤの直径を大きくすることによって、及び／又はワイヤの数及び／又は各ワイヤの個々の強度を増大させることによって高められる。しかしながら、ワイヤの直径を例えば０．５ｍｍを超えて更にまた大きくすることで、必然的にコードの可撓性が低下することにつながり、これは望ましいことではない。ワイヤの数を増大させることは通常、エラストマー化合物がストランドに透過する能力を低下させることにつながる。最後に、各ワイヤの個々の強度を増大させることは、ワイヤを製造するのに使用される設備への大きな投資を伴うことになる。
【先行技術文献】
【特許文献】
【００１０】
【特許文献１】国際公開第２０１５／０９０９２０号
【特許文献２】国際公開第２０１０／０５４７９０号
【特許文献３】仏国特許第２４１９１８１号明細書
【特許文献４】仏国特許第２４１９１８２号明細書
【発明の概要】
【発明が解決しようとする課題】
【００１１】
本発明の目的は、外部ストランドの改善された透過性並びに従来技術のコードと比較してエラストマー化合物による内部ストランドへのより良好な接近性を示して、従って、コード内及びコードに沿った腐食剤の侵入及び拡散を低減することを可能にするコードである。
【課題を解決するための手段】
【００１２】
本発明によるコード
この目的を達成するために、本発明の１つの主題は、二層多重ストランドコードであって、
Ｑ個の内部ワイヤから構成される内層と、該内層の廻りに巻かれたＮ’個の外部ワイヤから構成される外層とを含む少なくとも２つの層を有する内部ストランドから構成されるコード内層と、
Ｑ’＝１個の内部ワイヤから構成される内層と、ピッチｐ２’で前記内層の廻りに巻かれたＭ’個の中間ワイヤから構成される中間層と、ピッチｐ３’で前記中間層の廻りに巻かれたＮ’個の外部ワイヤから構成される外層とを含む３つの層を有するＬ＞１個の外部ストランドから構成されるコード外層と、
を備え、
コード外層は、二層多重ストランドコードの巻き方向でコード内層の廻りに巻かれ、内部ストランド及び外部ストランドの各々の各外層は、コードの巻き方向と反対方向で同じ巻き方向で内部ストランド及び外部ストランドの各々の内層及び中間層それぞれの廻りに巻かれ、コード外層が脱飽和化されており、ピッチｐ２’及びピッチｐ３’が、０．３６≦（ｐ３’−ｐ２’）／ｐ３’≦０．５７の関係を満たす、二層多重ストランドコードである。
【００１３】
周知のように、ストランドのピッチは、コードの軸線に平行に測定したこのストランドの長さを表し、このピッチを有するストランドは、その後、コードの上記軸線の廻りで完全に転回したことを想起されたい。同様に、ワイヤのピッチは、配置されるストランドの軸線に平行に測定したこのワイヤの長さを表し、このピッチを有するワイヤは、その後、ストランドの上記軸線の廻りで完全に転回したことを想起されたい。
【００１４】
ストランド又はワイヤの層の巻き方向によって意味されるのは、コード又はストランドの軸に対してストランド又はワイヤが形成する方向である。巻き方向は一般に、Ｚ又はＳの文字で表される。
【００１５】
ワイヤ及びストランドのピッチ、巻き方向、及び直径は、規格ＡＳＴＭ  Ｄ２９６９−０４，２０１４に従って決定される。
【００１６】
定義によれば、ストランドの脱飽和層は、エラストマー化合物が通過できる十分なスペースがストランド間に残されているようなものである。本発明によれば、ストランドの外層は脱飽和化され、これは、外部ストランドが接触しておらず、エラストマー化合物が内部ストランドの範囲まで通過できるよう２つの隣接する外部ストランド間に十分なスペースが存在することを意味する。換言すると、この場合も定義上、コードの主軸に垂直なコードの断面上で、平均して２つの隣接する外部ストランドが内接できる円形エンベロープを離隔する最短距離として定義される外部ストランドの外層におけるストランド間距離は、非ゼロである。
【００１７】
好ましくは、外部ストランドの外層におけるストランド間距離は、３０μｍ以上、より好ましくは、４０μｍ以上、及び更により好ましくは、５０μｍ以上である。非常に好ましい１つの実施形態において、外部ストランドの外層のストランド間距離は、７０μｍ以上、好ましくは１００μｍ以上、より好ましくは１５０μｍ以上、更により好ましくは２００μｍ以上である。
【００１８】
「少なくとも２つの層」によって意味するものは、特定の実施形態において、内部ストランドが２つの層を備えることができ、これは、２つの層だけを備えるが、１層又は３層のみを備えていないことを意味し、また、他の実施形態では、内部ストランドは、３つの層を備えることができ、これは、３つの層のみを備えるが、２層又は４層のみを備えていないことを意味する。
【００１９】
本発明において、コードは、２つの層のストランドを有し、これは、２つの層のストランドを超えることも下回ることもなく構成された組立体を備えることを意味し、組立体が、１つではなく、３つではなく、ただ２つの層のストランドを有することを意味する。コード外層は、コード内層と接触して該コード内層の廻りに巻かれる。
【００２０】
本発明によるコードは、例えば、国際公開第２０１５／０９０９２０号の実施例などのような、比（ｐ３’−ｐ２’）／ｐ３’が本発明による比の範囲外にあるコードと比較して透過性が改善され、該実施例では比（ｐ３’−ｐ２’）／ｐ３’が０．３０に等しいが、これは本発明によって透過性を改善することができる。本発明を押し進める発明者らは、この比は、各外部ストランド内でエラストマー化合物の通過のための比較的大きなラジアル窓を得ることを可能にするという仮説を前提としている。ラジアル通過窓は、一方では、外部ストランドの外層の２つの隣接するワイヤ間のコードの主軸に平行な平面上に投影されたスペースと、他方では、この外部ストランドの中間層の２つの隣接するワイヤ間のコードの主軸に平行な平面上に投影されたスペースとの交差として定義される。このようなラジアル通過窓は、図１４に例示されている。
【００２１】
加えて、コード外層が脱飽和化されているというお陰で、本発明によるコードは、エラストマー化合物が通過できるスペースを外部ストランド間に有する。コード外層が飽和化されている理由から比較的高い破断力を有し、これによりコードに加わる張力を吸収するアーチを形成するコードは、従来技術から既知である。本発明によるコードにおいて、内部ストランドの廻りのアーチは破断されるが、比（ｐ３’−ｐ２’）／ｐ３’及びコード外層の脱飽和化の性質によって実施可能とされる外部ストランドの高い透過性により、一方では外部ストランド間と他方では外部ストランドと内部ストランドの間でエラストマー化合物が透過できるようになる。このようにして、アーチが少なくとも部分的に回復され、従って、コードの破断力の低下が制限され、一方でそれと同時にコードに優れた透過性をもたらしている。更に、この特徴により、エラストマー化合物が内部ストランド及び外部ストランドの外層間に透過することができ、内部ストランド及び外部ストランド間の力の半径方向成分を少なくとも部分的に吸収するエラストマー化合物の緩衝部を形成するようになる。
【００２２】
本発明によれば、各内部ストランド及び外部ストランドの各外層の巻き方向と反対のコードの巻き方向は、特に外部ストランド間でコードにより良好な透過性をもたらす。発明者らは、これらの巻き方向のお陰で、外部ストランドの外部ワイヤは、比較的点状の接触ゾーンを形成するように内部ストランドの外部ワイヤと交差するという仮説を前提としており、コードの巻き方向が、各内部ストランド及び外部ストランドの外層の巻き方向と同一であり、また、外部ストランドの外部ワイヤは、点状ではなくより線形の接触ゾーンを形成するように内部ストランドの外部ワイヤと交差し、エラストマー化合物が内部ストランドの範囲まで通過するのが妨げられる国際公開第２０１５／０９０９２０号の実施例のコードとは違っている。
【００２３】
本発明並びにｐ２’とｐ３’の関係に起因して、各外部ストランドは、円筒層を有するストランドである。極めて有利には、内部ストランドは、これが２つの層又は３つの層を有するかどうかに関係なく、円筒層を有するストランドである。このような円筒層は、ストランドの様々な層が異なるピッチで巻かれる場合及び／又はこれらの層の巻き方向が１つの層と別の層で異なる場合に得られることを想起されたい。円筒層を有するストランドは、層全てのピッチが同じであり且つ層全ての巻き方向が同じコンパクトな層を有して遙かに低い透過性を示すストランドとは違って、極めて透過性が高い。
【００２４】
任意の選択肢及び選好として、１つの実施形態において、コードは、ポリマー化合物を有しておらず、特に内部ストランドを覆う何らかのポリマー化合物のシースを有していない。別の実施形態において、コードは、エラストマー化合物を有しておらず、特に内部ストランドを覆う何らかのエラストマー化合物のシースを有していない。
【００２５】
有利には、コードは金属製である。用語「金属コード」は、定義によれば、ワイヤから形成され、該ワイヤが主成分として（すなわち、これらのワイヤの５０％よりも多く）又は全体的に（ワイヤの１００％）金属材料で構成されたコードを意味すると理解される。このような金属コードは、好ましくは、鋼製コードで、より好ましくは、以下で「炭素鋼」と呼ばれるパーライト（又はフェライト・パーライト）炭素鋼製、或いはステンレス鋼製（定義によれば、少なくとも１１％のクロム及び少なくとも５０％の鉄を含む鋼）のコードで実施される。しかしながら、当然、他の鋼又は他の合金を用いることも可能である。
【００２６】
炭素鋼を使用するのが有利である場合、炭素含有量（鋼の重量％）は、好ましくは、０．４％〜１．２％の間、特に０．５％〜１．１％の間で含まれ、これらの含有量は、タイヤに必要とされる機械的特性とワイヤの作業性の良好な妥協点を表している。
【００２７】
金属又は使用される鋼は、詳細には炭素鋼であるか又はステンレス鋼であるかに関わらず、それ自体を金属層でコーティングすることができ、これは、例えば、金属コード及び／又はその構成元素の作業性、或いは、接着特性、耐食性、又は耐老化性などのコード及び／又はタイヤ自体の使用特性を改善する。１つの好ましい実施形態によれば、使用される鋼は、黄銅（Ｚｎ−Ｃｕ合金）又は亜鉛の層で覆われる。
【００２８】
好ましくは、予め設定された（内部又は外部）ストランドの同じ１つの層のワイヤは全て、実質的に同じ直径を有する。有利には、外部ストランドは全て、実質的に同じ直径を有する。「実質的に同じ直径」によって意味されるものは、ワイヤ又はストランドが工業公差の範囲まで同じ直径を有することである。
【００２９】
有利には、各ストランドの各ワイヤは、０．１５ｍｍ〜０．６０ｍｍ、好ましくは０．２０ｍｍ〜０．５０ｍｍ、より好ましくは０．２５ｍｍ〜０．４５ｍｍ、更により好ましくは０．２８ｍｍ〜０．４２ｍｍに及ぶ直径を有する。
【００３０】
ポリマー化合物によって意味されるものは、化合物が少なくとも１つのポリマーを含有することである。好ましくは、このようなポリマーは、熱可塑性（例えばポリエステル又はポリアミド）、熱硬化性ポリマー、エラストマー（例えば、天然ゴム）、熱可塑性エラストマー、又はこれらのポリマーの組み合わせとすることができる。
【００３１】
エラストマー化合物によって意味されるものは、化合物が、少なくとも１つのエラストマー又は１つのゴム（この２つの用語は同義である）及び少なくとも１つの他の成分を含有することである。好ましくは、エラストマー化合物はまた、加硫系及び充填剤を含む。より好ましくは、エラストマーは、ジエンエラストマーである。
【００３２】
有利には、外部ストランドは、４０ｍｍ〜１００ｍｍ、好ましくは５０ｍｍ〜９０ｍｍに及ぶピッチで内部ストランドの廻りに螺旋状に巻かれる。有利には、ピッチｐ２’及びｐ３’は、０．３８≦（ｐ３’−ｐ２’）／ｐ３’、好ましくは、０．４０≦（ｐ３’−ｐ２’）／ｐ３’、より好ましくは０．４３≦（ｐ３’−ｐ２’）／ｐ３’、更により好ましくは０．４５≦（ｐ３’−ｐ２’）／ｐ３’の関係を満たす。比（ｐ３’−ｐ２’）／ｐ３’が高くなるほど、換言すると、ピッチｐ２’及びｐ３’の差が大きくなるほど、各外部ストランドの構造上の安定性が良好になる。具体的には、各外部ストランドの中間層と外層のピッチが異なる程度がより大きくなるほど、中間ワイヤと外部ワイヤの互いに対する交差が大きくなり（中間ワイヤと外部ワイヤの間の接触が比較的点状接触になる）、外部ワイヤが中間ワイヤをより良好に機械的に保持し、各外部ストランドの透過性がより良好になり、この場合、中間層及び外層のワイヤは、各中間層及び外層内で均一に分布することになる。この機械的完全性は、一方では、コードの製造中に、組み立てツールによって加えられる機械的力の影響を受けて中間層のワイヤ全てが互いに接触した状態で全てを共にグループ化されるのを回避し、他方では、コードを含むプライ又はコードを含むタイヤの製造中に、コードを透過するエラストマー化合物の圧力の影響を受けて中間層のワイヤ全てが互いに接触した状態で全てを共にグループ化されるのを回避するのを可能にする。
【００３３】
更に、所与のｐ３’に対して、比（ｐ３’−ｐ２’）／ｐ３’を大きくすることにより、各外部ストランドの中間層のワイヤ間距離が小さくなる。当業者であれば、各外部ストランドの透過性の低下を見いだすと予想するであろう。それでも予想に反して、以下で記載される比較試験が示すように、比（ｐ３’−ｐ２’）／ｐ３’を大きくすることによって、各外部ストランドの中間層のワイヤ間距離が明らかに小さくなるが、エラストマー化合物のラジアル通路窓のサイズは大きくなり、これは、各外部ストランドの透過性が明らかに改善されたことを意味している。
【００３４】
有利には、ピッチｐ２’及びｐ３’は、（ｐ３’−ｐ２’）／ｐ３’≦０．５５、及び好ましくは（ｐ３’−ｐ２’）／ｐ３’≦０．５３の関係を満たす。これらの値を下回ると、エラストマー化合物のラジアル通過窓のサイズが最大となり、各外部ストランドの透過性を最適化することが可能となる。
【００３５】
有利には、ピッチｐ２’は、８ｍｍ≦ｐ２’≦１６ｍｍ、好ましくは、８ｍｍ≦ｐ２’≦１４ｍｍ、より好ましくは８ｍｍ≦ｐ２’≦１２ｍｍであるようなものである。
【００３６】
有利には、ピッチｐ３’は、１０ｍｍ≦ｐ３’≦４０ｍｍ、好ましくは１５ｍｍ≦ｐ３’≦３５ｍｍ、より好ましくは１５ｍｍ≦ｐ３’≦２５ｍｍ、更により好ましくは１７ｍｍ≦ｐ３’≦２３ｍｍであるようなものである。
【００３７】
これらの好ましい範囲内のピッチｐ２’及びｐ３’は、タイヤの用途、比較的低いコスト及び比較的低い線形コード重量と両立できる機械的特性を示すコードを得ることを可能にする。
【００３８】
定義によれば、ストランドの直径は、該ストランドがその内部で外接することができる最小円の直径である。
【００３９】
内部ストランドＴＩは、直径ＤＩを有し、各外部ストランドＴＥは、直径ＤＥを有する。
【００４０】
有利には、Ｌ＝６の場合、ＤＩ／ＤＥ＞１であり、好ましくはＤＩ／ＤＥ＞１．０５、より好ましくはＤＩ／ＤＥ＞１．１０である。これは、外部ストランド間のエラストマー化合物の通過をより良好に促進する。有利には、Ｌ＝６の場合、ＤＩ／ＤＥ≦１．４０であり、好ましくはＤＩ／ＤＥ≦１．３５、より好ましくはＤＩ／ＤＥ≦１．３０である。これにより、外部ストランド間に過剰なスペースを有することが回避され、一方では、コードの構造的安定性が確保され、他方では、できる限り多くの外部ストランドを敷設することによって破断力を最大にすると同時に、エラストマー化合物を外部ストランド間に通過させることが可能となる。このことによりコードの外径が制限され、従って、プライに敷設できる金属の質量が最大になる。更に、プライの厚みが低減され、従って、タイヤの加熱、転がり抵抗及び質量も同様に低減される。
【００４１】
加えて、ＤＩ／ＤＥのこれらの好ましい値では、外部ストランド間のエラストマー化合物の通過が更に促進されると共に、コードのアーチの復元が促進される。
【００４２】
有利には、Ｌ＝７の場合、ＤＩ／ＤＥ≧１．３０、好ましくは、ＤＩ／ＤＥ≧１．３５、より好ましくはＤＩ／ＤＥ≧１．４０である。有利には、Ｌ＝７の場合、ＤＩ／ＤＥ≦１．７０、好ましくは、ＤＩ／ＤＥ≦１．６５、より好ましくはＤＩ／ＤＥ≦１．６０である。
【００４３】
有利には、Ｌ＝８の場合、ＤＩ／ＤＥ≧１．６０、好ましくは、ＤＩ／ＤＥ≧１．６５、より好ましくはＤＩ／ＤＥ≧１．７０である。有利には、Ｌ＝８の場合、ＤＩ／ＤＥ≦２．０、好ましくは、ＤＩ／ＤＥ≦１．９５、より好ましくはＤＩ／ＤＥ≦１．９０である。
【００４４】
有利には、Ｌ＝９の場合、ＤＩ／ＤＥ≧２．００、好ましくは、ＤＩ／ＤＥ≧２．０５、より好ましくはＤＩ／ＤＥ≧２．１０である。有利には、Ｌ＝９の場合、ＤＩ／ＤＥ≦２．５０、好ましくは、ＤＩ／ＤＥ≦２．４５、より好ましくはＤＩ／ＤＥ≦２．４０である。
【００４５】
Ｌ＝６の場合と同様に、Ｌ＝７、８又は９の場合、比較的高い値のＤＩ／ＤＥでは、外部ストランド間のエラストマー化合物の通過が更に促進され、コードの構造的安定性が確保され、破断力が最大にされると同時にエラストマー化合物が外部ストランド間を通過できるようになり、コードの外径が制限されて、プライの厚みが低減され、従って、タイヤの加熱、転がり抵抗及び質量も同様に低減される。最後に、コードのアーチもまた復元される。
【００４６】
１つの実施形態において、Ｌは、６，７，８，９，又は１０に等しく、好ましくは、Ｌ＝６，７，又は８、より好ましくは、Ｌ＝６である。
【００４７】
任意選択的に、内部ストランドの各内部ワイヤは、各外部ストランドの各内部ワイヤの直径ｄ１’よりも大きいか又は等しい直径ｄ１を有し、好ましくは、内部ストランドの各内部ワイヤは、各外部ストランドの各内部ワイヤの直径ｄ１’に等しい直径ｄ１を有する。従って、各内部ストランドと外部ストランドの内層で同じ直径のワイヤが使用され、これによりコードの製造の際に管理する必要がある様々なワイヤの数が制限される。
【００４８】
任意選択的に、内部ストランドの各内部ワイヤは、各外部ストランドの各中間ワイヤの直径ｄ２’よりも大きいか又は等しい直径ｄ１を有し、好ましくは、内部ストランドの各内部ワイヤは、各外部ストランドの各中間ワイヤの直径ｄ２’よりも大きい直径ｄ１を有する。
【００４９】
任意選択的に、内部ストランドの各内部ワイヤは、各外部ストランドの各外部ワイヤの直径ｄ３’よりも大きいか又は等しい直径ｄ１を有し、好ましくは、内部ストランドの各内部ワイヤは、各外部ストランドの各外部ワイヤの直径ｄ３’よりも大きい直径ｄ１を有する。
【００５０】
任意選択的に、内部ストランドの各外部ワイヤは、各外部ストランドの各外部ワイヤの直径ｄ３’よりも大きいか又は等しい直径ｄ３を有し、好ましくは、内部ストランドの各外部ワイヤは、各外部ストランドの各外部ワイヤの直径ｄ３’よりも大きい直径ｄ３を有する。好ましくは、ｄ３＞ｄ３’という特徴のお陰で、内部ストランドの各外部ワイヤは、コードが引張状態にあるときに内部ストランドに対して外部ストランドにより加えられる力の半径方向成分に耐えることを可能とすることができる。この特徴ｄ３＞ｄ３’は、外部ストランドによって形成されたアーチを含むコードと比較すると、又はｄ３≦ｄ３’であるコードと比較すると、コードの破断力を復元又は改善することを可能にする。好ましくは、１＜ｄ３／ｄ３’≦２、より好ましくは、１＜ｄ３／ｄ３’≦１．５、更に好ましくは１＜ｄ３／ｄ３’≦１．２５又は１．２５＜ｄ３／ｄ３’≦１．５である。
【００５１】
透過性と破断力の間の妥協点を促進する１つの実施形態において、コードの外層は、不完全に不飽和化される。
【００５２】
ストランドが不完全に不飽和化される層は、層のＸストランドと同じ直径を有する少なくとも１つの（Ｘ＋１）番目のストランドを加えるのに十分なスペースがこの層に存在しないようなものである。この特定の場合において、コード外層のＬ外部ストランドと同じ直径を有する少なくとも１つの（Ｌ＋１）番目の外部ストランドを追加するのに十分なスペースが外層に存在しない。従って、コード外層のストランド間距離Ｅの合計ＳＩＥは、ＳＩＥ＜ＤＥであるようなものである。合計ＳＩＥは、層内の隣接するストランドの各ペアを離隔するストランド間距離の合計である。層のストランド間距離は、コードの主軸に垂直なコード断面で最短距離として定義され、平均して、層の２つの隣接するストランドを離隔する。従って、ストランド間距離Ｅは、層内のストランドを離隔するスペースの数で合計ＳＩＥを除算することによって計算される。
【００５３】
本発明によるコードの外部ストランド
【００５４】
有利には、各外部ストランドの中間層のワイヤ間距離の合計ＳＩ２’が、ＳＩ２’＜ｄ３’であるようなものであり、ここでｄ３’は、各外部ストランドの各外部ワイヤの直径であり、好ましくは、ＳＩ２’≦０．８ｘｄ３’である。合計ＳＩ２’は、層内の隣接するワイヤの各ペアを離隔するワイヤ間距離の合計である。層のワイヤ間距離は、コードの主軸に垂直なコード断面で最短距離として定義され、平均して、層の２つの隣接するワイヤを離隔する。従って、ワイヤ間距離は、層内のワイヤを離隔するスペースの数で合計ＳＩ２’を除算することによって計算される。
【００５５】
各外部ストランドの外層の外部ワイヤの直径３’は、好ましくは合計ＳＩ２’よりも大きいので、外部ワイヤが中間層を透過するのが阻止される。このことで良好な構造的安定性が確保され、これによりエラストマー化合物に対するラジアル通過窓の改変のリスクが低減され、従って、各外部ストランドの良好な透過性の劣化のリスクが低減される。
【００５６】
有利には、各外部ストランドの中間層は、脱飽和化され、好ましくは不完全に不飽和化される。
【００５７】
定義によれば、ワイヤの脱不飽和化層は、エラストマー化合物が通過できるほどワイヤ間に十分なスペースが残されているようなものである。従って、脱飽和化された層は、この層においてワイヤが接触しておらず、エラストマー化合物が層を通過できるほど十分なスペースが層内の２つの隣接するワイヤ間に存在することを意味し、これは層内のワイヤ間距離が非ゼロであることを意味する。
【００５８】
好ましくは、各外部ストランドの中間層におけるワイヤ間距離は、５μｍ以上であり、より好ましくは１０μｍ以上であり、更により好ましくは２０μｍ以上であり、極めて好ましくは３０μｍ以上である。１つの高度に有利な実施形態において、各外部ストランドの中間層におけるワイヤ間距離は、３５μｍ以上であり、より好ましくは５０μｍ以上であり、更により好ましくは６０μｍ以上である。
【００５９】
各外部ストランドの中間層が脱飽和化されていることで、有利には、エラストマー化合物が各外部ストランドに入って流れることがより容易になる。
【００６０】
定義によれば、不完全に不飽和化された層は、層のＰ個のワイヤと同じ直径を有する少なくとも１つの（Ｐ＋１）番目のワイヤを加えるのに十分なスペースがこの層に存在しないようなものである。この特定の場合において、中間層のＭ’個の中間ワイヤと同じ直径を有する少なくとも１つの（Ｍ’＋１）番目のワイヤを加えるのに十分なスペースがこの中間層に存在しない。換言すると、外部ストランドの不完全に不飽和化された中間層により意味されるものは、中間層Ｃ２’のワイヤ間距離Ｉ２’の合計ＳＩ２’が、中間層Ｃ２’の中間ワイヤＦ２’の直径ｄ２’よりも小さいことである。
【００６１】
各外部ストランドの中間層が不完全に不飽和化されていることで、中間層の構造的安定性を確保することが可能となる。これにより、中間層を透過する外部ワイヤのリスクが低減され、エラストマー化合物に対するラジアル通過窓を改変させ及びひいては各外部ストランドの良好な透過性を劣化させることになる何かが低減される。
【００６２】
更に、各外部ストランドの中間層が不完全に不飽和化されることで、各外部ストランドが比較的多数の中間ワイヤを含み、従って比較的高い破断力を示すことを確保することができる。
【００６３】
有利には、各外部ストランドの外層は、脱飽和化され、好ましくは不完全に不飽和化される。中間層と同様にして、各外部ストランドの外層が脱飽和化されたことで、有利には、エラストマー化合物が各外部ストランドに入って流れることがより容易になる。
【００６４】
定義によれば、及び上記で既に指定されているように、ワイヤの脱飽和化された層は、エラストマー化合物が通過できるのに十分なスペースがワイヤ間に存在するようなものである。従って、脱飽和化された層は、この層におけるワイヤが接触しておらず、エラストマー化合物が層を通過できる十分なスペースが２つの隣接するワイヤ間に存在することを意味し、これは、層におけるワイヤ間距離が非ゼロであることを意味する。
【００６５】
好ましくは、各外部ストランドの外層におけるワイヤ間距離は、５μｍ以上であり、より好ましくは１０μｍ以上であり、更により好ましくは２０μｍ以上であり、極めて好ましくは３０μｍ以上である。１つの高度に有利な実施形態において、各外部ストランドの外層におけるワイヤ間距離は、３５μｍ以上であり、より好ましくは５０μｍ以上であり、更により好ましくは６０μｍ以上である。
【００６６】
定義によれば、不完全に不飽和化された層とは対照的に、完全に不飽和化された層は、層のＰ個のワイヤと同じ直径を有する少なくとも１つの（Ｐ＋１）番目のワイヤを加えるのに十分なスペースがこの層に存在するようなものであり、従って、複数のワイヤを互いに接触させて又は接触させないようにすることができる。この特定の場合において、外層のＮ’個の外部ワイヤと同じ直径を有する少なくとも１つの（Ｎ’＋１）番目のワイヤを加えるのに十分なスペースが各外部ストランドの外層に存在する。換言すると、外部ストランドの不完全に不飽和化された外層により意味されるものは、外層Ｃ３’のワイヤ間距離Ｉ３’の合計ＳＩ３’が、外層Ｃ３’の外部ワイヤＦ３’の直径ｄ３’よりも大きいことである。
【００６７】
各外部ストランドの外層が完全に不飽和化されることで、エラストマー化合物の各外部ストランドへの透過を最大限にすることが可能となる。
【００６８】
１つの有利な実施形態において、各外部ストランドの内部ワイヤは、各外部ストランドの各外部ワイヤの直径ｄ３’以上である直径ｄ１’を有し、好ましくは、各外部ストランドの内部ワイヤは、各外部ストランドの各外部ワイヤの直径ｄ３’よりも大きい直径ｄ１’を有する。ｄ１’＞ｄ３’であるような直径の使用により、外層を通過するエラストマー化合物の透過性を促進させることができる。
【００６９】
別の有利な実施形態において、各外部ストランドの内部ワイヤは、各外部ストランドの各中間ワイヤの直径ｄ２’以上である直径ｄ１’を有し、好ましくは、各外部ストランドの各内部ワイヤは、各外部ストランドの各中間ワイヤの直径ｄ２’よりも大きい直径ｄ１’を有する。ｄ１’＞ｄ２’であるような直径の好ましい使用により、中間層を通過するエラストマー化合物の透過性を促進させることができる。
【００７０】
好ましい実施形態において、Ｑ’＝１、Ｍ’＝５又は６、及びＮ’＝１０、１１又は１２、好ましくは、Ｑ’＝１、Ｍ’＝５又は６、及びＮ’＝１０又は１１、より好ましくはＱ’＝１、Ｍ’＝６及びＮ’＝１１である。
【００７１】
より有利には、Ｑ’＝１、Ｍ’＝５又は６、及びＮ’＝１０又は１１で、各外部ストランドの内部ワイヤは、外部ストランドの各中間ワイヤの直径ｄ２’以上である直径ｄ１’を有し、各外部ストランドの内部ワイヤは、外部ストランドの各外部ワイヤの直径ｄ３’以上である直径ｄ１’を有する。
【００７２】
更により有利には、Ｑ’＝１、Ｍ’＝６、及びＮ’＝１１で、各外部ストランドの内部ワイヤは、外部ストランドの各中間ワイヤの直径ｄ２’よりも大きい直径ｄ１’を有し、各外部ストランドの内部ワイヤは、外部ストランドの各外部ワイヤの直径ｄ３’よりも大きい直径ｄ１’を有する。
【００７３】
このような外部ストランドは、上記で記載されたような構造的安定性及び透過性の利点を示す。詳細には、中間層及び外層が脱飽和化され、中間層が不完全に飽和化され、外層が完全に不飽和化されることは、ワイヤの異なる直径を用いることで得られる。
【００７４】
極めて有利には、各外部ストランドの各中間ワイヤは直径ｄ２’を有し、各外部ストランドの各外部ワイヤが直径ｄ３’を有し、ｄ２’＝ｄ３’である。従って、同じ直径のワイヤは、各外部ストランドの中間層及び外層にて使用され、これによりコードの製造の際に管理する必要がある様々なワイヤの数が制限される。
【００７５】
本発明によるコードの内部ストランド
【００７６】
有利には、内部ストランドの外層は、脱飽和化され、好ましくは、完全に不飽和化される。内部ストランドの外層が脱飽和化されることで、有利には、内部ストランドの中心の範囲まではエラストマー化合物の通過をより容易にする。
【００７７】
定義によれば、及び上記で既に指定されているように、ワイヤの脱飽和化層は、エラストマー化合物が通過できるほどワイヤ間に十分なスペースが残されているようなものである。従って、脱飽和化された層は、この層においてワイヤが接触しておらず、エラストマー化合物が層を通過できるほど十分なスペースが層内の２つの隣接するワイヤ間に存在することを意味し、これは層内のワイヤ間距離が非ゼロであることを意味する。
【００７８】
内部ストランドの外層におけるワイヤ間距離は、５μｍ以上であり、より好ましくは１０μｍ以上であり、更により好ましくは２０μｍ以上であり、極めて好ましくは３０μｍ以上である。１つの高度に有利な実施形態において、内部ストランドの外層におけるワイヤ間距離は、３５μｍ以上であり、より好ましくは５０μｍ以上であり、更により好ましくは６０μｍ以上である。
【００７９】
内部ストランドの外層は、好ましくは、完全に飽和されており、すなわち、外層のＮ個のワイヤと同じ直径を有する少なくとも１つの（Ｎ＋１）番目のワイヤを追加するのに十分なスペースが外層内に存在する。換言すると、内部ストランドの完全に不飽和化された外層により意味されるものは、外層Ｃ３のワイヤ間距離Ｉ３の合計ＳＩ３が、外層Ｃ３の外部ワイヤＦ３の直径ｄ３よりも大きいことである。
【００８０】
内部ストランドの外層が完全に不飽和化されることで、エラストマー化合物の内部ストランドへの透過を最大限にすることが可能となる。
【００８１】
一部の好ましい実施形態において、内部ストランドの各内部ワイヤは、内部ストランドの各外部ワイヤの直径ｄ３以上である直径ｄ１を有する。
【００８２】
１つの実施形態において、内部ストランドは２つの層を有する。この実施形態において、内部ストランドの外層は、内部ストランドの内層と接触して内部ストランドの内層の廻りに巻かれる。この実施形態において、内部ストランドは、超えることも下回ることもない、ワイヤの２つの層から構成された一群のワイヤを備え、これは、一群のワイヤが、１ではなく、３ではなく、ただ２つの層のワイヤを有することを意味する。
【００８３】
１つの好ましい実施形態において、Ｑ＞１、好ましくは、Ｑ＝２、３、又は４である。Ｑが１に等しい場合には、内部ストランドの内部ワイヤが、コードに加えられた繰り返しの圧縮荷重の作用下で内部ストランドから及びコードから半径方向に離れて見えるリスクがある。内部ストランドの内層に複数のワイヤ（Ｑ＞１）が存在するお陰で、このリスクが低減され、圧縮荷重が内層の複数のワイヤにわたって分散される。
【００８４】
第１の代替の形態において、Ｑ＝２及びＮ＝７又は８であり、好ましくは、Ｑ＝２及びＮ＝７である。
【００８５】
第２の代替の形態において、Ｑ＝３及びＮ＝７、８又は９であり、好ましくは、Ｑ＝３及びＮ＝８である。
【００８６】
第３の代替形態において、Ｑ＝４及びＮ＝７、８、９又は１０であり、好ましくは、Ｑ＝４及びＮ＝９である。
【００８７】
極めて有利には、内部ストランドの各内部ワイヤは、内部ストランドの各外部ワイヤの直径ｄ３に等しい直径ｄ１を有する。従って、内部ストランドの内層と外層で同じ直径のワイヤを用いるのが好ましく、これによりコードの製造の際に管理する必要がある様々なワイヤの数が制限される。
【００８８】
コードの第１の実施形態において、各外部ストランドの中間層は、コードの巻き方向と同じ巻き方向で各外部ストランドの内層の廻りに巻かれる。
【００８９】
この第１の実施形態の第１の代替形態において、Ｑ＞１である場合、内部ストランドの中間層は、コードの巻き方向と同じ巻き方向で螺旋状に巻かれる。
【００９０】
この第１の実施形態の第２の代替形態において、Ｑ＞１の場合、内部ストランドの内層は、コードの巻き方向と反対の巻き方向で螺旋状に巻かれる。
【００９１】
コードの第２の実施形態において、各外部ストランドの中間層は、コードの巻き方向と反対の巻き方向で各外部ストランドの内層の廻りに巻かれる。
【００９２】
この第２の実施形態の第１の代替形態において、Ｑ＞１の場合、内部ストランドの内層は、コードの巻き方向と同じ巻き方向で螺旋状に巻かれる。
【００９３】
この第２の実施形態の第２の代替形態において、Ｑ＞１の場合、内部ストランドの内層は、コードの巻き方向と反対の巻き方向で螺旋状に巻かれる。コードの第２の実施形態のこの特定の好ましい代替形態において、隣接する層のワイヤの擦れ及びひいてはその摩耗が制限される。
【００９４】
従って、本発明の関連において、２つの層を有する内部ストランドの場合、以下の表Ａにおいて並べられている巻き方向の組み合わせを想定することができる。
【００９５】
【表１】
2020514561.tif 000003
【００９６】
コードの破断力を改善する別の特定の有利な実施形態において、内部ストランドは、３つの層を有し、内層の廻りに巻かれたＭ個の中間ワイヤから構成される中間層と、中間層の廻りに巻かれたＮ個の外部ワイヤから構成される外層とを含む。
【００９７】
この実施形態において、内部ストランドの外層は、内部ストランドの中間層と接触して内部ストランドの中間層の廻りで巻かれ、内部ストランドの中間層は、内部ストランドの内層と接触して内部ストランドの内層の廻りで巻かれる。この実施形態において、内部ストランドは、３つの層のワイヤを超えることも下回ることもなく構成された一群のワイヤを備え、これは、一群のワイヤが、２つではなく、４つではなく、ただ３つの層のワイヤを有することを意味する。
【００９８】
有利には、中間層のワイヤ間距離の合計ＳＩ２は、ＳＩ２＜ｄ３であるようなものであり、ここでｄ３は、内部ストランドの各外部ワイヤの直径であり、好ましくは、ＳＩ２＜０．８×ｄ３である。外部ストランドと同様に、内部ストランドの外層の外部ワイヤの直径ｄ３は、好ましくは、合計ＳＩ２よりも大きいので、外部ワイヤは、中間層に透過するのが阻止される。このことで良好な構造的安定性が確保され、これによりエラストマー化合物に対するラジアル通過窓の改変のリスクが低減され、従って、各外部ストランドの良好な透過性の劣化のリスクが低減される。
【００９９】
有利には、各外部ストランドの中間層は、脱飽和化され、好ましくは不完全に不飽和化される。
【０１００】
定義によれば、ワイヤの脱不飽和化層は、エラストマー化合物が通過できるほどワイヤ間に十分なスペースが残されているようなものである。従って、脱飽和化された層は、この層においてワイヤが接触しておらず、エラストマー化合物が層を通過できるほど十分なスペースが層内の２つの隣接するワイヤ間に存在することを意味し、これは層内のワイヤ間距離が非ゼロであることを意味する。
【０１０１】
好ましくは、内部ストランドの中間層におけるワイヤ間距離は、５μｍ以上であり、より好ましくは１０μｍ以上であり、更により好ましくは２０μｍ以上であり、極めて好ましくは３０μｍ以上である。１つの高度に有利な実施形態において、内部ストランドの中間層におけるワイヤ間距離は、３５μｍ以上であり、より好ましくは５０μｍ以上であり、更により好ましくは６０μｍ以上である。
【０１０２】
内部ストランドの中間層が脱飽和化されていることで、有利には、エラストマー化合物が内部ストランドの中心の範囲までは通過することがより容易になる。
【０１０３】
内部ストランドの中間層は、好ましくは、不完全に不飽和化されており、すなわち、中間層のＭ個のワイヤと同じ直径を有する少なくとも１つの（Ｍ＋１）番目のワイヤを追加するのに十分なスペースが中間層内に存在しない。換言すると、内部ストランドの不完全に不飽和化された中間層により意味されるものは、中間層Ｃ２のワイヤ間距離Ｉ２の合計ＳＩ２が、中間層Ｃ２の中間ワイヤＦ２の直径ｄ２よりも小さいことである。
【０１０４】
内部ストランドの中間層中間層が不完全に不飽和化されることで、中間層の構造的安定性を確保することが可能となる。更に、内部ストランドの中間層が不完全に不飽和化されることで、内部ストランドが比較的多数の中間ワイヤを含み、従って比較的高い破断力を示すのを確保することが可能となる。
【０１０５】
一部の好ましい実施形態において、内部ストランドの各内部ワイヤは、内部ストランドの各外部ワイヤの直径ｄ３よりも大きい直径ｄ１を有する。ｄ１＞ｄ３であるような直径を使用することで、外層を通るエラストマー化合物の透過性を促進することが可能となる。
【０１０６】
一部の好ましい実施形態において、内部ストランドの各内部ワイヤは、内部ストランドの各中間ワイヤの直径ｄ２以上である直径ｄ１を有し、より好ましくは、内部ストランドの各内部ワイヤは、内部ストランドの各中間ワイヤの直径ｄ２よりも大きい直径ｄ１を有する。ｄ１＞ｄ２であるような直径を使用することで、中間層を通るエラストマー化合物の透過性を促進することが可能となる。
【０１０７】
この実施形態の好ましい代替形態では、Ｑ＝１、２、３、又は４であり、好ましくは、Ｑ＝１、２、又は３であり、より好ましくはＱ＝１又は３である。
【０１０８】
１つの好ましい実施形態において、Ｑ＝１である。Ｑ＝１である実施形態において、本発明のコードではないコードが不十分に透過されると、内部ストランドの内部ワイヤが、コードに加えられた繰り返しの圧縮荷重の作用下で内部ストランドから及びコードから半径方向に離れて見えるリスクがある。本発明に基づけば、Ｑ＝１であることにも関わらず内部ストランドの優れた透過性に起因して、エラストマー化合物は、内部ストランド、特に内部ストランドの外層及び中間層の周りのラッピング層のように働き、内部ワイヤが繰り返しの圧縮加重下でも出てくるのを防ぐ。
【０１０９】
Ｑ＝１である実施形態において、Ｍ個の中間ワイヤは、ピッチｐ２で内層の廻りに巻かれ、Ｎ個の外部ワイヤは、ピッチｐ３で中間層の廻りに巻かれ、ピッチｐ２及びｐ３は次式：
０．３６≦（ｐ３−ｐ２）／ｐ３≦０．５７
を満たす。このような比（ｐ３−ｐ２）／ｐ３は、内部ストランド内でエラストマー化合物に対する比較的大きなラジアル通過窓を得ることが可能となる。
【０１１０】
有利には、ピッチｐ２及びｐ３は、０．３８≦（ｐ３−ｐ２）／ｐ３、好ましくは、０．４０≦（ｐ３−ｐ２）／ｐ３、より好ましくは０．４３≦（ｐ３−ｐ２）／ｐ３、更により好ましくは０．４５≦（ｐ３−ｐ２）／ｐ３の関係を満たす。外部ストランドと同様にして、比（ｐ３−ｐ２）／ｐ３が高くなるほど、換言すると、ピッチｐ２及びｐ３の差が大きくなるほど、内部ストランドの構造的安定性が良好になる。
【０１１１】
有利には、ピッチｐ２及びｐ３は、（ｐ３−ｐ２）／ｐ３≦０．５５及び好ましくは、（ｐ３−ｐ２）／ｐ３≦０．５３の関係を満たす。これらの値を下回ると、エラストマー化合物のラジアル通過窓のサイズが最大となり、内部ストランドの透過性を最適化することが可能となる。
【０１１２】
有利には、ピッチｐ２は、８ｍｍ≦ｐ２≦１６ｍｍ、好ましくは８ｍｍ≦ｐ２≦１４ｍｍ、より好ましくは８ｍｍ≦ｐ２≦１２ｍｍであるようなものである。
【０１１３】
有利には、ピッチｐ３は、１０ｍｍ≦ｐ３≦４０ｍｍ、好ましくは１５ｍｍ≦ｐ３≦３５ｍｍ、より好ましくは１５ｍｍ≦ｐ３≦２５ｍｍ、更により好ましくは１７ｍｍ≦ｐ３≦２３ｍｍであるようなものである。
【０１１４】
これらの好ましい範囲内のピッチｐ２及びｐ３は、タイヤの用途、比較的低いコスト及び比較的低い線形コード重量と両立できる機械的特性を示すコードを得ることを可能にする。
【０１１５】
１つの好ましい実施形態において、Ｑ＝１、Ｍ＝５、及びＮ＝１０、１１、又は１２であり、好ましくは、Ｑ＝１、Ｍ＝５又は６、及びＮ＝１０又は１１であり、より好ましくは、Ｑ＝１、Ｍ＝６、及びＮ＝１１である。
【０１１６】
より有利には、Ｑ＝１、Ｍ＝５又は６、及びＮ＝１０又は１１で、内部ストランドの内部ワイヤは、内部ストランドの各中間ワイヤの直径ｄ２以上である直径ｄ１を有し、内部ストランドの内部ワイヤは、内部ストランドの各外部ワイヤの直径ｄ３以上である直径ｄ１を有する。
【０１１７】
更により有利には、Ｑ＝１、Ｍ＝６、及びＮ＝１１で、内部ストランドの内部ワイヤは、内部ストランドの各中間ワイヤの直径ｄ２よりも大きい直径ｄ１を有し、内部ストランドの内部ワイヤは、内部ストランドの各外部ワイヤの直径ｄ３よりも大きい直径ｄ１を有する。
【０１１８】
このような内部ストランドは、上記で記載されたような構造的安定性及び透過性の利点を示す。詳細には、中間層及び外層が脱飽和化され、中間層が不完全に飽和化され、外層が完全に不飽和化されることは、ワイヤの異なる直径を用いることで得られる。
【０１１９】
別の好ましい実施形態において、Ｑ＝３、Ｍ＝８又は９、及びＮ＝１３、１４、又は１５であり、好ましくは、Ｑ＝３、Ｍ＝８又は９、及びＮ＝１４又は１５であり、より好ましくは、Ｑ＝３、Ｍ＝９、及びＮ＝１５である。Ｑ＝３である実施形態において、本発明のコードではないコードが不十分に透過されると、コードに沿って広がることを極めて促進する中央毛細管の境界を定めるＱ＝３の内部ワイヤの間に腐食剤の大幅な拡散が見えるリスクがある。本発明に基づけば、極めて十分に透過したコードを備えたＱ＝３の実施形態において、エラストマー化合物は、腐食剤が中央毛細管にアクセスするのを防ぎ、中央毛細管自体が透過される最良の場合には、これらの腐食剤がコードに沿って広がるのを防ぐことができる。
【０１２０】
より有利には、Ｑ＝３、Ｍ＝８又は９、及びＮ＝１４又は１５で、内部ストランドの内部ワイヤは、内部ストランドの各中間ワイヤの直径ｄ２以上である直径ｄ１を有し、内部ストランドの内部ワイヤは、内部ストランドの各外部ワイヤの直径ｄ３以上である直径ｄ１を有する。
【０１２１】
より有利には、Ｑ＝３、Ｍ＝９、及びＮ＝１４又は１５で、内部ストランドの内部ワイヤは、内部ストランドの各中間ワイヤの直径ｄ２よりも大きい直径ｄ１を有し、内部ストランドの内部ワイヤは、内部ストランドの各外部ワイヤの直径ｄ３よりも大きい直径ｄ１を有する。
【０１２２】
このような内部ストランドは、上記で記載されたような構造的安定性及び透過性の利点を示す。詳細には、中間層及び外層が脱飽和化され、中間層が不完全に飽和化され、外層が完全に不飽和化されることは、ワイヤの異なる直径を用いることで得られる。
【０１２３】
極めて有利には、内部ストランドの各中間ワイヤは直径ｄ２を有し、内部ストランドの各外部ワイヤが直径ｄ３を有し、ｄ２＝ｄ３である。従って、同じ直径のワイヤは、内部ストランドの中間層及び外層にて使用され、これによりコードの製造の際に管理する必要がある様々なワイヤの数が制限される。
【０１２４】
好ましくは、内部ストランドの各中間ワイヤは、各外部ストランドの各中間ワイヤの直径ｄ２’以上の直径ｄ２を有し、好ましくは、内部ストランドの各中間ワイヤは、各外部ストランドの各中間ワイヤの直径ｄ２’よりも大きい直径ｄ２を有する。
【０１２５】
コードの第１の実施形態において、各外部ストランドの中間層は、コードの巻き方向と同じ巻き方向で各外部ストランドの内層の廻りに巻かれる。
【０１２６】
この第１の実施形態の第１の代替形態において、内部ストランドの中間層は、コードの巻き方向と同じ巻き方向で内部ストランドの内層の廻りに巻かれる。
【０１２７】
この第１の実施形態の第２の代替形態において、内部ストランドの中間層は、コードの巻き方向と反対の巻き方向で内部ストランドの内層の廻りに巻かれる。
【０１２８】
上記で記載されたこの第１の実施形態の第１及び第２の代替形態の各々において、Ｑ＞１の場合、内部ストランドの内層は、コードの巻き方向と同じ巻き方向で螺旋状に巻かれ、或いは、代替として、コードの巻き方向と反対の巻き方向で螺旋状に巻かれる。
【０１２９】
コードの第２の実施形態において、各外部ストランドの中間層は、コードの巻き方向と反対の巻き方向で各外部ストランドの内層の廻りに巻かれる。
【０１３０】
この第２の実施形態の第１の代替形態において、内部ストランドの中間層は、コードの巻き方向と同じ巻き方向で内部ストランドの内層の廻りに巻かれる。
【０１３１】
この第２の実施形態の第２の代替形態において、内部ストランドの中間層は、コードの巻き方向と反対の巻き方向で内部ストランドの内層の廻りに巻かれる。コードの第２の実施形態のこの特定の好ましい第２の代替形態において、隣接する層のワイヤの擦れ及びひいてはその摩耗が制限される。
【０１３２】
上記で記載されたこの第２の実施形態の第１及び第２の代替形態の各々において、Ｑ＞１の場合、内部ストランドの内層は、コードの巻き方向と同じ巻き方向で螺旋状に巻かれ、或いは、代替として、コードの巻き方向と反対の巻き方向で螺旋状に巻かれる。
【０１３３】
従って、本発明の関連において、３つの層を有する内部ストランドの場合、以下の表Ｂにおいて並べられている巻き方向の組み合わせを想定することができ、ここでＮＤは、以下で表される。
単一のワイヤから構成される内部ストランドの内層の場合、ワイヤは、ピッチが無限大である理由から方向性を持たない。
複数のワイヤ（Ｑ＞１）から構成される内部ストランドの内層の場合、巻き方向は、Ｓ並びにＺとすることができる。
【０１３４】
【表２】
2020514561.tif 000004
【０１３５】
１つの実施形態において、内部ストランドは、そのままゴム引きされるタイプのものである。このようなストランドは、コードの組み立ての前に、ワイヤの２つの半径方向に隣接する層の間、場合によってはワイヤの半径方向に隣接する層の各々の間に配列されるポリマー化合物、とりわけエラストマー化合物の層を含む。そのままでゴム引きされるこのようなストランドは、とりわけ、国際公開第２０１０／０５４７９０号にて記載されている。
【０１３６】
別の実施形態において、内部ストランドは、そのままでゴム引きされないタイプのものである。そのままでゴム引きされないことにより意味されるのは、コードの組み立て前に、内部ストランドが、様々な層のワイヤから構成され、ポリマー化合物、とりわけエラストマー化合物を有していないことである。
【０１３７】
本発明によるタイヤ
【０１３８】
本発明の別の主題は、上記で定められたような少なくとも１つのコードを含むタイヤである。
【０１３９】
好ましくは、タイヤは、２つのビードに係止され且つクラウン補強体によって半径方向に載置されたカーカス補強体を有し、該クラウン補強体は、それ自体がトレッドにより載置されて２つのサイドウォールによって２つのビードに連結され、上記で定められたような少なくとも１つのコードを備える。
【０１４０】
１つの好ましい実施形態において、クラウン補強体は、保護補強体及びワーキング補強体を備え、ワーキング補強体は、上記で定められた少なくとも１つのコードを含み、保護補強体は、トレッドとワーキング補強体との間に半径方向に配置される。
【０１４１】
コードは、最も具体的には、「高出力車両」、すなわち、地下鉄、バス、道路輸送車両（大型トラック、トラクタ、トレーラ）、オフロード車両、農業機械又は建設プラント車両、又は他の輸送又は荷役車両のような大型車両から選択された産業車両を対象としている。
【０１４２】
好ましくは、タイヤは、建設プラント型車両を目的としている。従って、タイヤは、タイヤを装着することを意図しているリムの座部の直径（インチ単位）が４０インチ以上であるサイズを有する。
【０１４３】
本発明は、図面を参照しながら単に非限定的な実施例として与えられた以下の記載を読むとより理解されるであろう。
【図面の簡単な説明】
【０１４４】
【図１】本発明によるタイヤの円周方向に垂直な断面図である。
【図２】図１の領域ＩＩの詳細図である。
【図３】本発明の第１の実施形態による、［（０．３８＋（６＋１１）ｘ０．３５）＋６ｘ（０．３８＋（６＋１１）ｘ０．３０）］＋０．２８コードのコード軸（直線状で静止していると仮定された）に垂直な概略断面図である。
【図４】本発明の第２の実施形態による、［（０．３８＋（６＋１２）ｘ０．３５）＋６ｘ（０．３８＋（６＋１２）ｘ０．３０）］＋０．２８コードの図３に類似した図である。
【図５】本発明の第３の実施形態による、［（０．３８＋（６＋１１）ｘ０．３５）＋６ｘ（０．３５＋（５ｘ０．３５＋１１ｘ０．３０）］＋０．２８コードの図３に類似した図である。
【図６】本発明の第４の実施形態による、［（１＋６＋１２）ｘ０．４０＋７ｘ（０．３２＋（６＋１１）ｘ０．２６）］＋０．２８コードの図３に類似した図である。
【図７】本発明の第５の実施形態による、［（３＋９＋１５）ｘ０．３８＋６ｘ（０．４５＋（６＋１１）ｘ０．３８）］＋０．２８コードの図３に類似した図である。
【図８】本発明の第６の実施形態による、［（０．３８＋（６＋１１）ｘ０．３５）＋６ｘ（０．３８＋（６＋１１）ｘ０．３０）］＋０．２８コードの図３に類似した図である。
【図９】本発明の第７の実施形態による、［（０．６０＋６ｘ０．５０＋１１ｘ０．４５）＋６ｘ（０．４５＋（６＋１１）ｘ０．３８）］＋０．２８コードの図３に類似した図である。
【図１０】本発明の第８の実施形態による、［（２＋７）ｘ０．４５＋６ｘ（０．３８＋（６＋１１）ｘ０．３０）］＋０．２８コードの図３に類似した図である。
【図１１】本発明の第９の実施形態による、［（３＋８）ｘ０．４２  ＋６ｘ（０．３８＋（６＋１１）ｘ０．３０）］＋０．２８コードの図３に類似した図である。
【図１２】本発明の第１０の実施形態による、［（４＋９）ｘ０．４０＋６ｘ（０．３８＋（６＋１１）ｘ０．３０）］＋０．２８コードの図３に類似した図である。
【図１３】本発明の第１の実施形態による、コード組み立て前の外部ストランドの軸を含む平面上への概略投影図である。
【図１４】図１３の外部ストランドの中間層のワイヤと外層のワイヤとによって囲まれたラジアル通過窓を描く領域ＸＩＶの詳細図である。
【発明を実施するための形態】
【０１４５】
「ａとｂとの間」という表現で表される任意の値の範囲は、ａより大きくｂより小さい値の範囲（すなわち、端点ａ及びｂは含まない）を表し、他方、「ａからｂまで」という表現で表される任意の値の範囲は、端点「ａ」から端点「ｂ」の範囲まで、すなわち、厳密に端点「ａ」及び「ｂ」を含む値の範囲を意味する。
【０１４６】
本発明によるタイヤの実施例
【０１４７】
タイヤの通常の軸方向（Ｘ）、半径方向（Ｙ）及び円周方向（Ｚ）の向きに対応する座標系Ｘ、Ｙ、Ｘが、図面に描かれている。
【０１４８】
タイヤの「円周方向正中面」であるＭは、タイヤの回転軸に垂直で、各ビードの感情強化構造から等距離の位置にある平面である。
【０１４９】
図１及び２は、全体符号１０で示された本発明によるタイヤを示している。
【０１５０】
タイヤ１０は、例えば、「ダンプカー」タイプの建設プラント型大型車両用のものである。従って、タイヤ１０は、タイプ５３／８０Ｒ６３のサイズを有する。
【０１５１】
タイヤ１０は、クラウン補強体１４によって強化されたクラウン１２と、２つの側壁１６と、２つのビード１８とを有し、これらのビード１８の各々は、環状構造、この事例ではビードワイヤ２０で強化されている。クラウン補強体１４は、トレッド２２によって半径方向に載置され、側壁１６によりビード１８に接続されている。カーカス補強体２４は、２つのビード１８に係止され、この事例では、２つのビードワイヤの廻りに巻かれ、タイヤ２０の外側に向かって位置付けられた折り返し部２６を含み、ここではホイールリム２８上に取り付けられて図示されている。カーカス補強体２４は、クラウン補強体によって半径方向に載置されている。
【０１５２】
カーカス補強体２４は、半径方向カーカスコード（図示せず）によって強化された少なくとも１つのカーカスプライ３０を含む。カーカスコードは、互いに実質的に並行に位置付けられ、一方のピード１８から他方のビードに延びて、円周方向正中面Ｍに対して８０°と９０°の間を含む角度を形成する（２つのビード１８の中間に位置し且つクラウン補強体１４の中間を通過するタイヤの回転軸に垂直な平面）。
【０１５３】
タイヤ１０はまた、エラストマーから構成されたシールプライ３２（一般的には「内側ライナ」として知られる）を含み、該シールプライは、タイヤ１０の半径方向内面３４を定め、タイヤ１０の内側スペースからの空気の拡散からカーカスプライ３０を保護することを意図している。
【０１５４】
クラウン補強体１４は、半径方向でタイヤ１０の内側から外側に向かって、トレッド２２の内側に半径方向に配列された保護補強体３６と、保護補強体３６の内側に半径方向に配列されたワーキング補強体３８と、ワーキング補強体３８の内側に半径方向に配列された追加補強体４０と、を備える。従って、保護補強体３６は、トレッド２２とワーキング補強体３８との間に半径方向に配置される。ワーキング補強体３８は、保護補強体３６と追加補強体４０との間に半径方向に配置される。
【０１５５】
保護補強体３６は、保護金属コードを含む第１及び第２の保護プライ４２，４４を備え、第１の保護プライ４２は第２の保護プライ４４の内部に半径方向に配列されている。任意選択的に、保護金属コードは、タイヤの円周方向Ｚに対して、少なくとも１０°、好ましくは１０°から３５°の範囲、より好ましくは１５°から３０°の範囲の角度を形成する。
【０１５６】
ワーキング補強体３８は、第１及び第２のワーキングプライ４６、４８を備え、第１のワーキングプライ４６は、第２のワーキングプライ４８の内部に半径方向に配列されている。各プライ４６、４８は、少なくとも１つのコード５０を含む。任意選択的に、ワーキング金属コード５０は、一方のワーキングプライから他のワーキングプライに交差され、タイヤの円周方向Ｚに対して最大で６０°に等しい角度、好ましくは１５°から４０°の範囲の角度を形成する。
【０１５７】
追加補強体４０は、制限ブロックとも呼ばれ、その目的は膨張の機械的応力を部分的に吸収することであり、該追加補強体４０は、例えば、フランス国第２  ４１９  １８１号又はフランス国第２  ４１９  １８２号にて記載されるように、例えば、それ自体として知られるように、追加の金属補強要素を備え、タイヤ１０の円周方向Ｚに対して最大で１０°に等しい角度、好ましくは５°から１０°の範囲の角度を形成する。
【０１５８】
本発明の第１の実施形態によるコード
【０１５９】
図３は、本発明の第１の実施形態によるコード５０を描いている。
【０１６０】
コード５０は、金属製であり、２つの円筒層を備えた多重ストランド型のものである。ストランドの層は、隣接し且つ同心状である。コード５０は、タイヤに一体化されていないときは、ポリマー化合物及びエラストマー化合物がない。
【０１６１】
コード５０は、コード５０の内層ＣＩ及びコード５０の外層ＣＥを備える。内層ＣＩは、単一の内部ストランドＴＩから構成される。外層ＣＥは、Ｌ＞１の外部ストランドから構成され、これは複数の外部ストランドＴＥであることを意味する。この場合、Ｌ＝６、７、８、９、又は１０、好ましくは、Ｌ＝６、７、又は８であり、この場合Ｌ＝６である。
【０１６２】
コード５０はまた、単一のラッピングワイヤから構成されたラッパーＦを含む。
【０１６３】
内部ストランドＴＩは、無限大ピッチを有する。
【０１６４】
外層ＣＥは、コードの巻き方向（この場合はＳ方向）で内層ＣＩの廻りに巻かれる。外部ストランドＴＩは、４０ｍｍ≦ｐ≦１００ｍｍ、好ましくは５０ｍｍ≦ｐ≦９０ｍｍであるようなピッチｐで内部ストランドＴＩの廻りに螺旋状に巻かれる。ここでｐ＝７０ｍｍである。
【０１６５】
ラッパーＦは、ラッパーの巻き方向、この場合コードの巻き方向と反対、すなわちこの場合Ｚ方向で外層ＣＥの廻りに巻かれる。ラッピングワイヤは、２ｍｍ≦ｐｆ≦１０ｍｍ、好ましくは３ｍｍ≦ｐｆ≦８ｍｍであるようなピッチｐｆで外部ストランドＴＥの廻りに螺旋状に巻かれる。ここでｐｆ＝５．１ｍｍである。
【０１６６】
内層ＣＩ及び外層ＣＥから構成される（ラッパーＦなしのコード５０であることを意味する）組立体は、４ｍｍ以上で、６ｍｍ以下、好ましくは５ｍｍ以下、より好ましくは４．３ｍｍ以下の直径Ｄを有する。ここでＤ＝４．９ｍｍである。
【０１６７】
コード５０の外層ＣＥは脱飽和化される。２つの隣接する外部ストランドＴＥを離隔する平均ストランド間距離Ｅは、３０μｍ以上、より好ましくは４０μｍ以上、更により好ましくは５０μｍ以上である。この実施形態において、外部ストランドの外層のストランド間距離は、７０μｍ以上である。ここでＥ＝８７．３μｍである。
【０１６８】
内部ストランドＴＩは直径ＤＩを有し、外部ストランドＴＥは直径ＤＥを有し、これら直径は、比ＤＩ／ＤＥ＞１、好ましくはＤＩ／ＤＥ≧１．０５、及びより好ましくはＤＩ／ＤＥ≧１．１０であるようなものである。この比ＤＩ／ＤＥはまた、ＤＩ／ＤＥ＞１．４０、好ましくはＤＩ／ＤＥ＞１．３５、より好ましくはＤＩ／ＤＥ＞１．３０であるようなものである。この場合、ＤＩ＝１．７８ｍｍ、ＤＥ＝１．５８０ｍｍ、及びＤＩ／ＤＥ＝１．１３である。
【０１６９】
コード５０の外層ＣＥは、不完全に不飽和化される。具体的には、ＳＩＥ＝６×０．０８７＝０．５２ｍｍ、これはＤＥ＝１．５８ｍｍよりも小さな値である。
【０１７０】
コード５０の内部ストランドＴＩ
【０１７１】
内部ストランドＴＩは、少なくとも２つの層を有する。この場合、内部ストランドＴＩは、３つの層を有する。内部ストランドＴＩは、この場合、より多くもより少なくもない、３つの層から構成される。
【０１７２】
内部ストランドＴＩは、Ｑ個の内部ワイヤＦ１から構成される内層Ｃ１と、Ｍ個の中間ワイヤＦ２から構成される中間層Ｃ２と、内層Ｃ１の廻り及び中間層Ｃ２と接触してその廻りに巻かれたＮ個の外部ワイヤＦ３から構成される外層Ｃ３と、を備える。
【０１７３】
Ｑ＝１，２，３又は４、好ましくはＱ＝１，２又は３、より好ましくはここでＱ＝１である。
【０１７４】
ここで、Ｑ＝１、Ｍ＝５又は６、及びＮ＝１０、１１又は１２であり、より好ましくは、Ｑ＝１、Ｍ＝５又は６、及びＮ＝１０又は１１、ここではＱ＝１、Ｍ＝６、及びＮ＝１１である。
【０１７５】
内部ワイヤＦ１は、無限大ピッチを有する。
【０１７６】
内部ストランドＴＩの中間層Ｃ２は、コードＳの巻き方向と反対の巻き方向Ｚで内部ストランドＴＩの内層ＣＩの廻りに巻かれる。Ｍ個の中間ワイヤＦ２は、８ｍｍ≦ｐ２≦１６ｍｍ、好ましくは、８ｍｍ≦ｐ２≦１４ｍｍであるようなピッチｐ２で内部ワイヤＦ１の廻りに螺旋状に巻かれる。ここでｐ２＝１４ｍｍである。
【０１７７】
内部ストランドＴＩの外層Ｃ３は、コードＳの巻き方向と反対の巻き方向である巻き方向Ｚで及び内部ストランドＴＩの中間層Ｃ２と同じ方向Ｚで内部ストランドＴＩの内層Ｃ１及び中間層Ｃ２の廻りに巻かれる。Ｎ個の外部ワイヤＦ３は、１０ｍｍ≦ｐ３≦４０ｍｍ、好ましくは１５ｍｍ≦ｐ３≦３５ｍｍ、より好ましくは１５ｍｍ≦ｐ３≦２５ｍｍ、更により好ましくは１７ｍｍ≦ｐ３≦２３ｍｍであるようなピッチｐ３でＭ個の中間ワイヤＦ２の廻りに螺旋状に巻かれる。ここでｐ３＝２０ｍｍである。
【０１７８】
内部ストランドＴＩの中間層Ｃ２は、脱飽和化され不完全に不飽和化される。Ｍ個の中間ワイヤを平均して離隔する中間層Ｃ２のワイヤ間距離Ｉ２は、５μｍ以上である。ワイヤ間距離Ｉ２は、好ましくは、１０μｍ以上であり、ここでは１１．６μｍに等しい。中間層Ｃ２は不完全に不飽和化されるので、中間層Ｃ２のワイヤ間距離Ｉ２の合計ＳＩ２は、中間層Ｃ２の中間ワイヤＦ２の直径ｄ２よりも小さい。ここで、合計ＳＩ２＝６×０．０１１６＝０．０７ｍｍであり、これはｄ２＝０．３５ｍｍより真に小さい値である。
【０１７９】
中間層Ｃ２のワイヤ間距離Ｉ２の合計ＳＩ２は、外層Ｃ３の外部ワイヤＦ３の直径ｄ３よりも小さく、好ましくは、０．８×ｄ３以下である。ここで、合計ＳＩ２＝６×０．０１１６＝０．０７ｍｍであり、これはｄ３＝０．３５ｍｍより真に小さい値である。
【０１８０】
内部ストランドＴＩの外層Ｃ３は、脱飽和化され完全に不飽和化される。Ｎ個の外部ワイヤを平均で離隔する外層Ｃ３のワイヤ間距離Ｉ３は、５μｍ以上である。ワイヤ間距離Ｉ３は、好ましくは１０μｍ以上であり、より好ましくは２０μｍ以上であり、更により好ましくは３０μｍ以上である。この実施形態において、ワイヤ間距離Ｉ３は、好ましくは３５μｍ以上であり、ここでは４５μｍに等しい。外層Ｃ３のワイヤ間距離Ｉ３の合計ＳＩ３は、外層Ｃ３の外部ワイヤＦ３の直径ｄ３よりも大きい。ここで、合計ＳＩ３＝１１×０．０４５＝０．５０ｍｍであり、これは、ｄ３＝０．３５ｍｍより真に小さい値である。
【０１８１】
内部ストランドＴＩの各内部ワイヤ、中間ワイヤ、及び外部ワイヤそれぞれは、直径ｄ１、ｄ２及びｄ３を有する。内部ストランドＴＩの各々内部ワイヤ直径ｄ１、中間ワイヤ直径ｄ２及び外部ワイヤ直径ｄ３は、０．１５ｍｍ〜０．６０ｍｍ、好ましくは０．２０ｍｍ〜０．５０ｍｍ、より好ましくは０．２５ｍｍ〜０．４５ｍｍ、及び更により好ましくは０．２８ｍｍ〜０．４２ｍｍに及ぶ。
【０１８２】
内部ストランドＴＩの内部ワイヤＦ１は、内部ストランドＴＩの各中間ワイヤＦ２の直径ｄ２以上の直径ｄ１を有する。内部ストランドＴＩの内部ワイヤＦ１は、内部ストランドＴＩの各外部ワイヤＦ３の直径ｄ３以上の直径ｄ１を有する。内部ストランドＴＩの各中間ワイヤＦ２の直径ｄ２及び内部ストランドＴＩの各外部ワイヤＦ３の直径ｄ３は、ｄ２＝ｄ３であるようなものである。
【０１８３】
この場合、ｄ１＞ｄ２及びｄ１＞ｄ３並びにｄ１＝０．３８ｍｍ、ｄ２＝ｄ３＝０．３５ｍｍである。
【０１８４】
コード５０の外部ストランドＴＥ
【０１８５】
各外部ストランドＴＥは３つの層を有する。従って、各外部ストランドＴＥは、３つの層を含み、この場合はより多くもより少なくもない３つの層から構成される。
【０１８６】
各外部ストランドＴＥは、Ｑ’＝１の内部ワイヤから構成される内層Ｃ１’と、該内層Ｃ１’の廻りに螺旋状に巻かれたＭ’個の中間ワイヤＦ２’から構成される中間層Ｃ２’と、内層Ｃ１’の廻り及び中間層Ｃ２’と接触してその廻りに螺旋状に巻かれたＮ’個の外部ワイヤＦ３’から構成される外層Ｃ３’と、を備える。
【０１８７】
Ｑ’＝１、Ｍ’＝５又は６、及びＮ’＝１０、１１、又は１２であり、好ましくはここではＱ’＝１、Ｍ’＝５及びＮ’＝１０又は１１、ここではＱ’＝１、Ｍ’＝６及びＮ’＝１１である。
【０１８８】
内部ワイヤＦ１’は無限大のピッチを有する。
【０１８９】
各外部ストランドＴＥの中間層Ｃ２’は、コードの巻き方向Ｓと反対の巻き方向Ｚで各外部ストランドＴＥの内層Ｃ１’の廻りに巻かれる。Ｍ’個の中間ワイヤＦ２’は、８ｍｍ≦ｐ２’≦１６ｍｍ、好ましくは８ｍｍ≦ｐ２’≦１４ｍｍ、より好ましくは８ｍｍ≦ｐ２’≦１２ｍｍであるようなピッチｐ２’で内部ワイヤＦ１’の廻りに螺旋状に巻かれる。ここでｐ２’＝１０ｍｍである。
【０１９０】
各外部ストランドＴＥの外層Ｃ３’は、コードの巻き方向Ｓと反対の巻き方向Ｚで且つ各外部ストランドＴＥの中間層Ｃ２’と同じ方向Ｚで及び内部ストランドＴＩの外層Ｃ３と同じ方向Ｚで各外部ストランドＴＥの中間層Ｃ２’の廻りに巻かれる。Ｎ’個の外部ワイヤＦ３’は、１０ｍｍ≦ｐ３’≦４０ｍｍ、好ましくは１５ｍｍ≦ｐ３’≦３５ｍｍ、より好ましくは１５ｍｍ≦ｐ３’≦２５ｍｍ、更により好ましくは１７ｍｍ≦ｐ３’≦２３ｍｍであるようなピッチｐ３’でＭ’個の中間ワイヤＦ２’の廻りに螺旋状に巻かれる。ここでｐ３’＝２０ｍｍである。
【０１９１】
ピッチｐ２’及びピッチｐ３’は、０．３６≦（ｐ３’−ｐ２’）／ｐ３’≦０．５７を満たす。
【０１９２】
０．３８≦（ｐ３’−ｐ２’）／ｐ３’、好ましくは０．４０≦（ｐ３’−ｐ２’）／ｐ３’、より好ましくは０．４３≦（ｐ３’−ｐ２’）／ｐ３’、更により好ましくは０．４５≦（ｐ３’−ｐ２’）／ｐ３’である。
【０１９３】
（ｐ３’−ｐ２’）／ｐ３’≦０．５５及び好ましくは（ｐ３’−ｐ２’）／ｐ３’≦０．５３である。
【０１９４】
この場合、（ｐ３’−ｐ２’）／ｐ３’＝０．５０である。
【０１９５】
各外部ストランドＴＥの中間層Ｃ２’は、脱飽和化され不完全に不飽和化される。Ｍ’個の中間ワイヤを平均して離隔する中間層Ｃ２’のワイヤ間距離Ｉ２’は、５μｍ以上である。ワイヤ間距離Ｉ２’は、好ましくは１０μｍ以上であり、より好ましくは２０μｍ以上であり、更により好ましくは３０μｍ以上である。この実施形態において、ワイヤ間距離Ｉ２’は、好ましくは３５μｍ以上であり、ここで３５．４μｍに等しい。中間層Ｃ２’は、不完全に不飽和化されるので、中間層Ｃ２’のワイヤ間距離Ｉ２’の合計ＳＩ２’は、中間層Ｃ２’の中間ワイヤＦ２’の直径ｄ２’よりも小さい。ここで、合計ＳＩ２’＝６×０．０３５４＝０．２１ｍｍであり、これはｄ２’＝０．３０ｍｍより真に小さい値である。
【０１９６】
更に、中間層Ｃ２の’ワイヤ間距離Ｉ２’の合計ＳＩ２’は、外層Ｃ３’の外部ワイヤＦ３’の直径ｄ３’よりも小さく、好ましくは、０．８×ｄ３’以下である。ここで、合計ＳＩ２’＝６×０．０３５５４＝０．２１ｍｍであり、これはｄ３’＝０．３０ｍｍより真に小さい値である。
【０１９７】
各外部ストランドＴＥの外層Ｃ３’は、脱飽和化され完全に不飽和化される。Ｎ’個の外部ワイヤを平均で離隔する外層Ｃ３’のワイヤ間距離Ｉ３’は、５μｍ以上である。ワイヤ間距離Ｉ３’は、好ましくは１０μｍ以上であり、より好ましくは２０μｍ以上であり、更により好ましくは３０μｍ以上である。この実施形態において、ワイヤ間距離Ｉ３’は、好ましくは３５μｍ以上であり、より好ましくは５０μｍ以上であり、ここでは５５．４μｍに等しい。外層Ｃ３’のワイヤ間距離Ｉ３’の合計ＳＩ３’は、外層Ｃ３’の外部ワイヤＦ３’の直径ｄ３’よりも大きい。ここで、合計ＳＩ３’＝１１×０．０５５４＝０．６１ｍｍであり、これは、ｄ３’＝０．３０ｍｍより真に小さい値である。
【０１９８】
各外部ストランドＴＥの各内部ワイヤ、中間ワイヤ、及び外部ワイヤそれぞれは、直径ｄ１’、ｄ２’及びｄ３’を有する。内部ストランドＴＩの各々内部ワイヤ直径ｄ１’、中間ワイヤ直径ｄ２’及び外部ワイヤ直径ｄ３’は、０．１５ｍｍ〜０．６０ｍｍ、好ましくは０．２０ｍｍ〜０．５０ｍｍ、より好ましくは０．２５ｍｍ〜０．４５ｍｍ、及び更により好ましくは０．２８ｍｍ〜０．４２ｍｍに及ぶ。
【０１９９】
各外部ストランドＴＥの内部ワイヤＦ１’は、各外部ストランドＴＥの各中間ワイヤＦ２’の直径ｄ２’以上の直径ｄ１’を有する。各外部ストランドＴＥの内部ワイヤＦ１’は、各外部ストランドＴＥの各外部ワイヤＦ３’の直径ｄ３’以上の直径ｄ１’を有する。各外部ストランドＴＥの各中間ワイヤＦ２’の直径ｄ２’及び各外部ストランドＴＥの各外部ワイヤＦ３’の直径ｄ３’は、ｄ２’＝ｄ３’であるようなものである。
【０２００】
この場合、ｄ１’＞ｄ２’及びｄ１’＞ｄ３’並びにｄ１’＝０．３８ｍｍ、ｄ２’＝ｄ３’＝０．３０ｍｍである。
【０２０１】
内部ストランドＴＩの各内部ワイヤＦ１は、各外部ストランドＴＥの各内部ワイヤＦ１’の直径ｄ１’以上の直径ｄ１を有し、好ましくは、内部ストランドＴＩの各内部ワイヤＦ１は、各外部ストランドＴＥの各内部ワイヤＦ１’の直径ｄ１’に等しい直径ｄ１を有する。ここでｄ１＝ｄ１’＝０．３８ｍｍである。
【０２０２】
内部ストランドＴＩの各内部ワイヤＦ１は、各外部ストランドＴＥの各中間ワイヤＦ２’の直径ｄ２’以上の直径ｄ１を有し、好ましくは、内部ストランドＴＩの各内部ワイヤＦ１は、各外部ストランドＴＥの各中間ワイヤＦ２’の直径ｄ２’よりも大きい直径ｄ１を有する。ここでｄ１＝０．３８ｍｍ＞ｄ２’＝０．３０ｍｍである。
【０２０３】
内部ストランドＴＩの各内部ワイヤＦ１は、各外部ストランドＴＥの各外部ワイヤＦ３’の直径ｄ３’以上の直径ｄ１を有し、好ましくは、内部ストランドＴＩの各内部ワイヤＦ１は、各外部ストランドＴＥの各外部ワイヤＦ３’の直径ｄ３’よりも大きい直径ｄ１を有する。ここでｄ１＝０．３８ｍｍ＞ｄ３’＝０．３０ｍｍである。
【０２０４】
内部ストランドＴＩの各中間ワイヤＦ２は、各外部ストランドＴＥの各中間ワイヤＦ２’の直径ｄ２’以上の直径ｄ２を有する。好ましくは、ここで、ｄ２＝０．３５ｍｍ＞ｄ２’＝０．３０ｍｍである。
【０２０５】
内部ストランドＴＩの各外部ワイヤＦ３は、各外部ストランドＴＥの各外部ワイヤＦ３の直径ｄ３’以上の直径ｄ３を有する。好ましくは、ここで、ｄ３＝０．３８ｍｍ＞ｄ３’＝０．３０ｍｍである。
【０２０６】
各ワイヤは、２５００≦Ｒｍ≦３１００ＭＰａであるようなＲｍで示される破断強度を有する。例えば、ＵＴ（ウルトラ張力）又はＭＴ（メガ張力）グレードのような上級グレードのワイヤと同様とすることができる、例えば、ＮＴ（標準引張）又はＨＴ（高張力）グレードのような下級グレードのワイヤなど、他のワイヤを用いてもよい。
【０２０７】
本発明によるコードの製造方法
【０２０８】
本発明によるコードは、当業者には周知のステップを含む方法を用いて製造する。すなわち、想起されるように、金属ワイヤ又はストランドを組み立てるための２つの実施可能な技術があり、すなわち、ケーブル敷設法（この場合には、組立点の前後で同期回転する理由から、ワイヤ又はストランドがこれら自体の軸の周りに捻りを受けない）；又は捻り法（この場合には、ワイヤ又はストランドは、これら自体の軸の周りに全体的な捻り及び個々の捻りの両方を受け、これによりワイヤ又はストランドの各々に捻り戻りトルクが発生する）の何れかによる。
【０２０９】
上述の内部ストランドは、インラインで連続的に実施される以下のステップ：
最初に、第１の組立点にて中間層Ｃ２を形成するよう、Ｚ方向にピッチｐ２で内層Ｃ１のＱ個の内部ワイヤの廻りにＭ個の中間ワイヤを捻り法又はケーブル敷設法により組み立てる第１のステップと、
その後、第２の組立点にて外層Ｃ３を形成するよう、Ｚ方向にピッチｐ３で中間層Ｃ２のＭ個の中間ワイヤの廻りにＮ個の外部ワイヤを捻り法又はケーブル敷設法により組み立てる第２のステップと、
好ましくは最終捻りバランス取りステップと、
を含む既知の方法に従って製造される。
【０２１０】
同様の方法を用いて、変更すべきところは変更し、各外部ストランドＴＥを製造する。
【０２１１】
「捻りのバランス取り（ｔｗｉｓｔ  ｂａｌａｎｃｉｎｇ）」によって意味するものは、当業者には周知のように、外層と同様に中間層においても、ストランドの各ワイヤに加わる残留トルク（又は、捻りの弾性復帰）をなくすことである。
【０２１２】
この最終の捻りバランス取りステップの後、ストランドの製造が完了する。各ストランドは、多重ストランドコードを得るために基本ストランドを共にケーブリングする後工程の前に、保管のため１又は２以上の受け入れリール上に巻き取られる。
【０２１３】
本発明の多重ストランドコードを製造するために、当業者には周知のように、本方法は、ストランドを組み立てるために定格されたケーブル敷設又はツイスト機械を使用して、以前に得られたストランドを共にケーブル敷設又はツイストすることである。
【０２１４】
すなわち、Ｌ個の外部ストランドＴＥは、Ｓ方向のピッチｐで内部ストランドＴＩの廻りに組み立てられてコード５０を形成する。場合によっては、最後の組み立てステップにおいて、ラッパーＦが以前に得られた組立体の廻りでＺ方向にピッチｐｆで巻かれる。
【０２１５】
コードは、ラジアルタイヤのクラウン補強体を製造するのに従来から使用される補強充填剤として天然ゴム及びカーボンブラックに基づいた既知の組成物から形成される複合織物にカレンダー加工することにより組み込まれる。この組成物は、エラストマー及び補強充填剤（カーボンブラック）に加えて、抗酸化剤、ステアリン酸、オイルエクステンダー、接着促進剤としてのナフテン酸コバルト、及び最後に加硫系（硫黄、促進剤及びＺｎＯ）を本質的に含有する。
【０２１６】
これらのコードによって強化された複合織物は、エラストマー化合物の薄い２つの層から形成されたエラストマー化合物マトリクスを有し、該２つの層は、コードのそれぞれの側に重ね合わされ、それぞれ１と４ｍｍの間で１と４ｍｍを含む厚みを有する。カレンダー加工のピッチ（エラストマー化合物の織物にコードが敷設されるピッチ）は、４ｍｍから８ｍｍに及ぶ。
【０２１７】
これらの複合織物は、タイヤの製造法の際にクラウン補強体におけるワーキングプライとして使用され、そのステップは、当業者には既知である。
【０２１８】
本発明の第２の実施形態によるコード
【０２１９】
図４は、本発明の第２の実施形態によるコード５１を示している。第１の実施形態と同様の要素は、同じ参照符号で示されている。別途記載の無い限り、第１の実施形態と比べて相違点のみが記載される。
【０２２０】
コード５１の内部ストランドＴＩ
【０２２１】
上記のコード５０の第１の実施形態とは違って、第２の実施形態によるコード５１の内部ストランドは、Ｑ＝１、Ｍ＝６、及びＮ＝１２であり、内部ストランドＴＩの外層Ｃ３が脱飽和化され、この場合不完全に不飽和化されたようなものである。Ｎ個の外部ワイヤを平均して離隔する外層Ｃ３のワイヤ間距離Ｉ３は、１２μｍに等しい。外層Ｃ３のワイヤ間距離Ｉ３の合計ＳＩ３は、外層Ｃ３の外部ワイヤＦ３の直径ｄ３よりも小さい。ここで、合計ＳＩ３＝１２×０．０１２＝０．１４ｍｍであり、これはｄ３＝０．３５ｍｍより真に小さい値である。
【０２２２】
コード５１の外部ストランドＴＥ
【０２２３】
上記のコード５０の第１の実施形態とは違って、第２の実施形態によるコード５１の各外部ストランドは、Ｑ’＝１、Ｍ’＝６、及びＮ’＝１２であるようなものである。本発明の第１の実施形態と同様に、各外部ストランドＴＥの外層Ｃ３’は、脱飽和化され、この場合完全に不飽和化されている。Ｎ’個の外部ワイヤを平均で離隔する外層Ｃ３’のワイヤ間距離Ｉ３’は、２５．７μｍに等しい。外層Ｃ３’のワイヤ間距離Ｉ３’の合計ＳＩ３’は、外層Ｃ３’の外部ワイヤＦ３’の直径ｄ３’よりも大きい。ここで、合計ＳＩ３’＝１２×０．０２５７＝０．３１ｍｍであり、これは、ｄ３’＝０．３０ｍｍより真に小さい値である。
【０２２４】
本発明によれば、ピッチｐ２’＝１０ｍｍ及びピッチｐ３’＝２０ｍｍで、０．３６≦（ｐ３’−ｐ２’）／ｐ３’≦０．５７を満たす。この場合、（ｐ３’−ｐ２’）／ｐ３’＝０．５０である。
【０２２５】
本発明の第３の実施形態によるコード
【０２２６】
図５は、本発明の第３の実施形態によるコード５２を示す。第１の実施形態と同様の要素は、同じ参照符号で示されている。別途記載の無い限り、第１の実施形態と比べて相違点のみが記載される。
【０２２７】
上記のコード５０の第１の実施形態とは違って、第３の実施形態によるコード５２は、Ｄ＝５．１ｍｍであるようなものである。
【０２２８】
内部ストランドＴＩの直径ＤＩ及び各外部ストランドＴＥの直径ＤＥは、ＤＩ＝１．７８ｍｍ、ＤＥ＝１．６５０ｍｍ及びＤＩ／ＤＥ＝１．０７であるようなものである。
【０２２９】
２つの隣接する外部ストランドＴＥを離隔する平均ストランド間距離Ｅは、ここではＥ＝５０．６μｍである。
【０２３０】
コード５２の内部ストランドＴＩ
【０２３１】
第３の実施形態によるコード５２の内部ストランドは、第１の実施形態によるコード５０の内部ストランドと同じである。
【０２３２】
コード５２の外部ストランドＴＥ
【０２３３】
上記のコード５０の第１の実施形態とは違って、第３の実施形態によるコード５２の各外部ストランドＴＥは、Ｑ’＝１、Ｍ’＝５、及びＮ’＝１１であるようなものである。
【０２３４】
本発明によれば、ピッチｐ２’及びピッチｐ３’は、０．３６≦（ｐ３’−ｐ２’）／ｐ３’≦０．５７を満たす。この場合、（ｐ３’−ｐ２’）／ｐ３’＝０．５０である。
【０２３５】
本発明の第１の実施形態と同様に、各外部ストランドＴＥの中間層Ｃ２’は、脱飽和化され不完全に不飽和化される。Ｍ’個の中間ワイヤを平均して離隔する中間層Ｃ２’のワイヤ間距離Ｉ２’は、５７．５μｍに等しい。
【０２３６】
中間層Ｃ２’のワイヤ間距離Ｉ２’の合計ＳＩ２’は、外層Ｃ３’の外部ワイヤＦ３’の直径ｄ３’よりも小さく、好ましくは、０．８×ｄ３’以下である。ここで、合計ＳＩ２’＝５×０．０５７５＝０．２９ｍｍであり、これはｄ３’＝０．３０ｍｍより真に小さい値である。
【０２３７】
本発明の第１の実施形態と同様に、各外部ストランドＴＥの外層Ｃ３’は、脱飽和化され完全に不飽和化される。Ｎ’個の外部ワイヤを平均して離隔する外層Ｃ３’のワイヤ間距離Ｉ３’は、７４．７μｍに等しい。外層Ｃ３’のワイヤ間距離Ｉ３’の合計ＳＩ３’は、外層Ｃ３’の外部ワイヤＦ３’の直径ｄ３’よりも大きい。ここで、合計ＳＩ３’＝１１×０．７４７＝０．８２ｍｍであり、これは、ｄ３’＝０．３０ｍｍより真に小さい値である。
【０２３８】
各外部ストランドＴＥの内部ワイヤＦ１’は、各外部ストランドＴＥの各中間ワイヤＦ２’の直径ｄ２’に等しい直径ｄ１’を有する。各外部ストランドＴＥの内部ワイヤＦ１’は、各外部ストランドＴＥの各外部ワイヤＦ３’の直径ｄ３’よりも大きい直径ｄ１’を有する。各外部ストランドＴＥの各中間ワイヤＦ２’の直径ｄ２’及び各外部ストランドＴＥの各外部ワイヤＦ３’の直径ｄ３’は、ｄ２’＞ｄ３’であるようなものである。
【０２３９】
この場合、ｄ１’＝ｄ２’＞ｄ３’及びｄ１’＝ｄ２’＝０．３５ｍｍ、並びにｄ３’＝０．３０ｍｍである。
【０２４０】
内部ストランドＴＩの各中間ワイヤＦ２は、各外部ストランドＴＥの各中間ワイヤＦ２’の直径ｄ２’に等しい直径ｄ２を有する。好ましくは、ここで、ｄ２＝ｄ２’＝０．３５ｍｍである。
【０２４１】
第１の実施形態によるコード５０とは違って、第３の実施形態によるコード５２の各内部ワイヤＦ１は、各外部ストランドＴＥの各内部ワイヤＦ１’の直径ｄ１’以上の直径ｄ１を有する。ここで、内部ストランドＴＩの各内部ワイヤＦ１は、各外部ストランドＴＥの各内部ワイヤＦ１’の直径ｄ１’よりも大きい直径ｄ１を有する。ここで、ｄ１＝０．３８ｍｍ＞ｄ１’＝０．３５ｍｍである。
【０２４２】
加えて、ｄ１＝０．３８ｍｍ＞ｄ２’＝０．３５ｍｍである。
【０２４３】
第１の実施形態のコード５０と同様に、ｄ１＝０．３８ｍｍ＞ｄ３’＝０．３０ｍｍである。
【０２４４】
本発明の第４の実施形態によるコード
【０２４５】
図６は、本発明の第４の実施形態によるコード５３を示す。第１の実施形態と同様の要素は、同じ参照符号で示されている。別途記載の無い限り、第１の実施形態と比べて相違点のみが記載される。
【０２４６】
上記のコード５０の第１の実施形態とは違って、第４の実施形態によるコード５３は、外層ＣＥがＬ＝７個の外部ストランドＴＥから構成されるようなものである。ラッパーＦを有していないコード５３を意味する、内層ＣＩ及び外層ＣＥから構成された組立体は、直径Ｄ＝４．７ｍｍを有する。
【０２４７】
内部ストランドＴＩの直径ＤＩ及び各外部ストランドＴＥの直径ＤＥは、比ＤＩ／ＤＥ≧１、好ましくはＤＩ／ＤＥ≧１．３５、及びより好ましくはＤＩ／ＤＥ≧１．４０であるようなものである。この比ＤＩ／ＤＥはまた、ＤＩ／ＤＥ＞１．７０、好ましくはＤＩ／ＤＥ＞１．６５、より好ましくはＤＩ／ＤＥ＞１．６０であるようなものである。この場合、ＤＩ＝２．０１ｍｍ、ＤＥ＝１．３６ｍｍ、及びＤＩ／ＤＥ＝１．４８である。
【０２４８】
２つの隣接する外部ストランドＴＥを離隔する平均ストランド間距離は、ここでは、Ｅ＝９０．１μｍである。
【０２４９】
コード５３の内部ストランドＴＩ
【０２５０】
上記のコード５０の第１の実施形態とは違って、第４の実施形態によるコード５３の内部ストランドＴＩは、Ｑ＝１、Ｍ＝５又は６、及びＮ＝１０、１１又は１２、より好ましくは、Ｑ＝１、Ｍ＝６、及びＮ＝１２であるようなものである。
【０２５１】
上記のコード５０の第１の実施形態とは違って、内部ストランドＴＩの中間層Ｃ２は飽和されている。Ｍ個の中間ワイヤを平均して離隔する中間層Ｃ２のワイヤ間距離Ｉ２は、０μｍに等しい。
【０２５２】
上記のコード５０の第１の実施形態とは違って、Ｎ個の外部ワイヤを平均して離隔する外層Ｃ３のワイヤ間距離Ｉ３は、５μｍ未満である。ここでＩ３は４．９μｍに等しい。
【０２５３】
第１の実施形態とは違って、内部ワイヤＦ１、中間ワイヤＦ２及び外部ワイヤＦ３は各々、同じ直径を有してｄ１＝ｄ２＝ｄ３となり、ここで０．４ｍｍに等しい。
【０２５４】
コード５３の外部ストランドＴＥ
【０２５５】
上記のコード５０の第１の実施形態とは違って、第４の実施形態によるコード５３の各外部ストランドＴＥは、ｄ１’＝０．３２ｍｍ、ｄ２’＝ｄ３’＝０．２６ｍｍであるようなものである。
【０２５６】
本発明によれば、ピッチｐ２’＝１０ｍｍ及びピッチｐ３’＝２０ｍｍで、０．３６≦（ｐ３’−ｐ２’）／ｐ３’≦０．５７を満たす。この場合、（ｐ３’−ｐ２’）／ｐ３’＝０．５０である。
【０２５７】
本発明の第１の実施形態と同様に、各外部ストランドＴＥの中間層Ｃ２’は、脱飽和化され不完全に不飽和化される。Ｍ’個の中間ワイヤを平均して離隔する中間層Ｃ２’のワイヤ間距離Ｉ２’は、２７．１μｍに等しい。
【０２５８】
中間層Ｃ２’のワイヤ間距離Ｉ２’の合計ＳＩ２’は、外層Ｃ３’の外部ワイヤＦ３’の直径ｄ３’よりも小さい。ここで、合計ＳＩ２’＝６×０．０２７１＝０．１６ｍｍであり、これはｄ３’＝０．２６ｍｍより真に小さい値である。
【０２５９】
本発明の第１の実施形態と同様に、各外部ストランドＴＥの外層Ｃ３’は、脱飽和化され、完全に不飽和化されている。Ｎ’個の外部ワイヤを平均で離隔する外層Ｃ３’のワイヤ間距離Ｉ３’は、４６．６μｍに等しい。外層Ｃ３’のワイヤ間距離Ｉ３’の合計ＳＩ３’は、外層Ｃ３’の外部ワイヤＦ３’の直径ｄ３’よりも大きい。ここで、合計ＳＩ３’＝１１×０．０４６６＝０．５１ｍｍであり、これは、ｄ３’＝０．２６ｍｍより真に小さい値である。
【０２６０】
第１の実施形態とは違って、ｄ１＝０．４０ｍｍ＞ｄ１’＝０．３２ｍｍである。加えて、ｄ１＝０．４０ｍｍ＞ｄ２’＝ｄ３’＝０．２６ｍｍである。また、ｄ２＝０．４０ｍｍ＞ｄ２’＝０．２６ｍｍ及びｄ３＝０．４０ｍｍ＞ｄ３’＝０．２６ｍｍである。
【０２６１】
本発明の第５の実施形態によるコード
【０２６２】
図７は、本発明の第５の実施形態によるコード５４を示している。第１の実施形態と同様の要素は、同じ参照符号で示されている。別途記載の無い限り、第１の実施形態と比べて相違点のみが記載される。
【０２６３】
上記のコード５０の第１の実施形態とは違って、第５の実施形態によるコード５４は、Ｄ＝６．３ｍｍであるようなものである。
【０２６４】
内部ストランドＴＩの直径ＤＩ及び各外部ストランドＴＥの直径ＤＥは、ＤＩ＝２．３４０ｍｍ、ＤＥ＝１．９７０ｍｍ及びＤＩ／ＤＥ＝１．１９であるようなものである。
【０２６５】
２つの隣接する外部ストランドＴＥを離隔する平均ストランド間距離Ｅは、ここではＥ＝１６０μｍである。
【０２６６】
上記のコード５０の第１の実施形態とは違って、第５の実施形態によるコード５４の内部ストランドＴＩは、Ｑ＝１、２，３，又は４、好ましくはＱ＝１、２、又は３，より好ましくはＱ＝３であるようなものである。
【０２６７】
Ｑ＝３、Ｍ＝８又は９、及びＮ＝１３、１４、又は１５であり、好ましくは、Ｑ＝３、Ｍ＝８又は９、及びＮ＝１４又は１５であり、より好ましくは、Ｑ＝３、Ｍ＝９、及びＮ＝１５である。
【０２６８】
内部ストランドＴＩの内層Ｃ１は、コードの巻き方向Ｓと反対の巻き方向Ｚで巻かれる。代替として、この方向は、コードの巻き方向Ｓと同じであってもよい。
【０２６９】
Ｑ個の内部ワイヤＦ１は、５ｍｍ≦ｐ１≦１０ｍｍであるようなピッチｐ１で螺旋状に巻かれる。ここでｐ１＝６．５ｍｍである。
【０２７０】
第１の実施形態とは違って、Ｍ個の中間ワイヤＦ２は、ピッチｐ２’＝１２ｍｍで内部ワイヤＦ１の廻りに螺旋状に巻かれ、Ｎ個の外部ワイヤＦ３は、ピッチｐ３’＝１８ｍｍで中間ワイヤＦ２の廻りに螺旋状に巻かれる。
【０２７１】
上記のコード５０の第１の実施形態と同様に、内部ストランドＴＩの中間層Ｃ２は、脱飽和化され、完全に不飽和化されている。Ｍ個の中間ワイヤを平均して離隔する中間層Ｃ２のワイヤ間距離Ｉ２は、１４．６μｍに等しい。中間層Ｃ２のワイヤ間距離Ｉ２の合計ＳＩ２は、外層Ｃ３の外部ワイヤＦ３の直径ｄ３よりも小さく、好ましくは、０．８×ｄ３以下である。ここで、合計ＳＩ２＝９×０．０１４６＝０．１３ｍｍであり、これはｄ３＝０．３８ｍｍより真に小さい値である。
【０２７２】
上記のコード５０の第１の実施形態とは違って、Ｎ個の外部ワイヤを平均で離隔する外層Ｃ３のワイヤ間距離Ｉ３は、７μｍに等しい。
【０２７３】
第１の実施形態とは違って、内部ワイヤＦ１、中間ワイヤＦ２及び外部ワイヤＦ３は各々、同じ直径を有してｄ１＝ｄ２＝ｄ３となり、ここで０．３８ｍｍに等しい。
【０２７４】
コード５４の外部ストランドＴＥ
【０２７５】
上記のコード５０の第１の実施形態とは違って、第５の実施形態によるコード５４の各外部ストランドＴＥは、ｄ１’＝０．４５ｍｍ、ｄ２’＝ｄ３’＝０．３８ｍｍであるようなものである。
【０２７６】
本発明によれば、ピッチｐ２’＝１０ｍｍ及びピッチｐ３’＝２０ｍｍで、０．３６≦（ｐ３’−ｐ２’）／ｐ３’≦０．５７を満たす。この場合、（ｐ３’−ｐ２’）／ｐ３’＝０．５０である。
【０２７７】
第１の実施形態と同様に、各外部ストランドＴＥの中間層Ｃ２’は、脱飽和化され不完全に不飽和化される。Ｍ’個の中間ワイヤを平均して離隔する中間層Ｃ２’のワイヤ間距離Ｉ２’は、２５．７μｍに等しい。
【０２７８】
中間層Ｃ２’のワイヤ間距離Ｉ２’の合計ＳＩ２’は、外層Ｃ３’の外部ワイヤＦ３’の直径ｄ３’よりも小さく、好ましくは、０．８×ｄ３’以下である。ここで、合計ＳＩ２’＝６×０．０２５７＝０．１５ｍｍであり、これはｄ３’＝０．３８ｍｍより真に小さい値である。
【０２７９】
本発明の第１の実施形態と同様に、各外部ストランドＴＥの外層Ｃ３’は、脱飽和化され、完全に不飽和化されている。Ｎ’個の外部ワイヤを平均で離隔する外層Ｃ３’のワイヤ間距離Ｉ３’は、５７．５μｍに等しい。外層Ｃ３’のワイヤ間距離Ｉ３’の合計ＳＩ３’は、外層Ｃ３’の外部ワイヤＦ３’の直径ｄ３’よりも大きい。ここで、合計ＳＩ３’＝１１×０．０５７５＝０．６３ｍｍであり、これは、ｄ３’＝０．３８ｍｍより真に小さい値である。
【０２８０】
上記のコード５０の第１の実施形態とは違って、第５の実施形態によるコード５４は、内部ストランドＴＩの各中間ワイヤＦ２は、各外部ストランドＴＥの各中間ワイヤＦ２’の直径ｄ２’に等しい直径ｄ２を有するようなものである。ここで、ｄ２＝ｄ２’＝０．３８ｍｍであり、内部ストランドＴＩの各外部ワイヤＦ３は、各外部ストランドＴＥの各外部ワイヤＦ３の直径ｄ３’に等しい直径ｄ３を有する。ここで、ｄ３＝ｄ３’＝０．３０ｍｍである。
【０２８１】
第１の実施形態とは違って、ｄ1＝０．３８ｍｍ＜ｄ１’＝０．４５ｍｍである。加えて、ｄ１＝ｄ２＝ｄ３＝ｄ２’＝ｄ３’＝０．３８ｍｍである。
【０２８２】
本発明の第６の実施形態によるコード
【０２８３】
図８は、本発明の第６の実施形態によるコード５５を示している。第１の実施形態と同様の要素は、同じ参照符号で示されている。別途記載の無い限り、第１の実施形態と比べて相違点のみが記載される。第６の実施形態によるコード５５は、内部ストランドＴＩに関して第１の実施形態によるコード５０と異なる。
【０２８４】
コード５５の内部ストランドＴＩ
【０２８５】
上記のコード５０の第１の実施形態とは違って、第６の実施形態によるコード５５の内部ストランドＴＩは、ピッチｐ２及びｐ３が０．３６≦（ｐ３−ｐ２）／ｐ３≦０．５７を満たすようなものである。有利には、ピッチｐ２及びｐ３は、０．３６≦（ｐ３−ｐ２）／ｐ３、好ましくは０．４０≦（ｐ３−ｐ２）／ｐ３、更により好ましくは０．４５≦（ｐ３−ｐ２）／ｐ３の関係を満たす。有利には、ピッチｐ２及びｐ３はまた、（ｐ３−ｐ２）／ｐ３≦０．５５、好ましくは（ｐ３−ｐ２）／ｐ３≦０．５３の関係を満たす。
【０２８６】
このようなピッチｐ２は、８ｍｍ≦ｐ２≦１６ｍｍ、好ましくは８ｍｍ≦ｐ２≦１４ｍｍ、より好ましくは８ｍｍ≦ｐ２≦１２ｍｍであるようなものであり、ここではｐ２＝１０ｍｍである。
【０２８７】
このようなピッチｐ３は、１０ｍｍ≦ｐ３≦４０ｍｍ、好ましくは１５ｍｍ≦ｐ３≦３５ｍｍ、より好ましくは１５ｍｍ≦ｐ３≦２５ｍｍであるようなものであり、ここでｐ３＝２０ｍｍである。
【０２８８】
上記のコード５０の第１の実施形態とは違って、Ｍ個の中間ワイヤを平均して離隔する中間層Ｃ２のワイヤ間距離Ｉ２は、８．２μｍに等しい。
【０２８９】
本発明の第１の実施形態と同様に、内部ストランドの外層Ｃ３は、脱飽和化され、完全に不飽和化されている。Ｎ個の外部ワイヤを平均で離隔する外層Ｃ３のワイヤ間距離Ｉ３は、４５μｍに等しい。外層Ｃ３のワイヤ間距離Ｉ３の合計ＳＩ３は、外層Ｃ３の外部ワイヤＦ３の直径ｄ３よりも大きい。ここで、合計ＳＩ３＝１１×０．０４５＝０．５ｍｍであり、これは、ｄ３＝０．３５ｍｍより真に小さい値である。
【０２９０】
コード５５の外部ストランドＴＥ
【０２９１】
本発明によれば、第１の実施形態と同様に、ピッチｐ２’＝１０ｍｍ及びピッチｐ３’＝２０ｍｍで、０．３６≦（ｐ３’−ｐ２’）／ｐ３’≦０．５７の関係を満たす。この場合、（ｐ３’−ｐ２’）／ｐ３’＝０．５０である。
【０２９２】
本発明の第７の実施形態によるコード
【０２９３】
図９は、本発明の第７の実施形態によるコード５６を示している。第１の実施形態と同様の要素は、同じ参照符号で示されている。別途記載の無い限り、第１の実施形態と比べて相違点のみが記載される。
【０２９４】
上記のコード５０の第１の実施形態とは違って、第７の実施形態によるコード５６は、Ｄ＝６．４ｍｍであるようなものである。
【０２９５】
内部ストランドＴＩの直径ＤＩ及び各外部ストランドＴＥの直径ＤＥは、ＤＩ＝２．５ｍｍ、ＤＥ＝１．９７ｍｍ及びＤＩ／ＤＥ＝１．２７であるようなものである。
【０２９６】
２つの隣接する外部ストランドＴＥを離隔する平均ストランド間距離Ｅは、ここではＥ＝２３８．９μｍである。
【０２９７】
コード５６の内部ストランドＴＩ
【０２９８】
上記のコード５０の第１の実施形態とは違って、第７の実施形態によるコード５６の内部ストランドＴＩは、ｄ１＞ｄ２＞ｄ３であるようなものであり、ここでｄ１＝０．６０ｍｍ、ｄ２＝０．５０ｍｍ、及びｄ３＝０．４５ｍｍである。
【０２９９】
本発明の第１の実施形態と同様に、内部ストランドＴＩの中間層Ｃ２は、脱飽和化され不完全に不飽和化される。Ｍ個の中間ワイヤを平均して離隔する中間層Ｃ２のワイヤ間距離Ｉ２は、３９．１μｍに等しい。中間層Ｃ２のワイヤ間距離Ｉ２の合計ＳＩ２は、外層Ｃ３の外部ワイヤＦ３の直径ｄ３よりも小さく、好ましくは、０．８×ｄ３以下である。ここで、合計ＳＩ２＝６×０．０３９１＝０．２３ｍｍであり、これはｄ３＝０．４５ｍｍより真に小さい値である。
【０３００】
本発明の第１の実施形態と同様に、内部ストランドＴＩの外層Ｃ３は、脱飽和化され、完全に不飽和化されている。Ｎ個の外部ワイヤを平均で離隔する外層Ｃ３のワイヤ間距離Ｉ３は、１０７．２μｍである。外層Ｃ３のワイヤ間距離Ｉ３の合計ＳＩ３は、外層Ｃ３の外部ワイヤＦ３の直径ｄ３よりも大きい。ここで、合計ＳＩ３＝１１×０．１０７＝１．１８ｍｍであり、これは、ｄ３＝０．４５ｍｍより真に小さい値である。
【０３０１】
コード５６の外部ストランドＴＥ
【０３０２】
上記のコード５０の第１の実施形態とは違って、第７の実施形態によるコード５６の各外部ストランドＴＥは、Ｍ個の中間ワイヤＦ２’が８ｍｍ≦ｐ２’≦１６ｍｍ、好ましくは８ｍｍ≦ｐ２’≦１４ｍｍであるようにピッチｐ２’で内部ワイヤＦ１’の廻りに螺旋状に巻かれる。ここでｐ２’＝１２．５ｍｍである。Ｎ個の外部ワイヤＦ３’は、ピッチｐ３’＝２５ｍｍで中間ワイヤＦ２’の廻りに螺旋状に巻かれる。
【０３０３】
本発明によれば、ピッチｐ２’及びピッチｐ３’が、０．３６≦（ｐ３’−ｐ２’）／ｐ３’≦０．５７を満たす。この場合、（ｐ３’−ｐ２’）／ｐ３’＝０．５０である。
【０３０４】
第１の実施形態とは違って、ｄ1’＝０．４５ｍｍ、ｄ２’＝ｄ３’＝０．３８ｍｍである。
【０３０５】
本発明の第１の実施形態と同様に、各外部ストランドＴＥの中間層Ｃ２’は、脱飽和化され不完全に不飽和化される。Ｍ’個の中間ワイヤを平均して離隔する中間層Ｃ２’のワイヤ間距離Ｉ２’は、２９．１μｍに等しい。
【０３０６】
中間層Ｃ２’のワイヤ間距離Ｉ２’の合計ＳＩ２’は、外層Ｃ３’の外部ワイヤＦ３’の直径ｄ３’よりも小さく、好ましくは、０．８×ｄ３’以下である。ここで、合計ＳＩ２’＝６×０．０２９１＝０．１７ｍｍであり、これはｄ３’＝０．３８ｍｍより真に小さい値である。
【０３０７】
本発明の第１の実施形態と同様に、各外部ストランドＴＥの外層Ｃ３’は、脱飽和化され、完全に不飽和化されている。Ｎ’個の外部ワイヤを平均で離隔する外層Ｃ３’のワイヤ間距離Ｉ３’は、６１．３μｍに等しい。外層Ｃ３’のワイヤ間距離Ｉ３’の合計ＳＩ３’は、外層Ｃ３’の外部ワイヤＦ３’の直径ｄ３’よりも大きい。ここで、合計ＳＩ３’＝１１×０．０６１３＝０．６７ｍｍであり、これは、ｄ３’＝０．３８ｍｍより真に小さい値である。
【０３０８】
上記のコード５０の第１の実施形態と同様に、内部ストランドＴＩの各中間ワイヤＦ２は、各外部ストランドＴＥの各中間ワイヤＦ２’の直径ｄ２’以上の直径ｄ２を有する。好ましくは、ここで、ｄ２＝０．５０ｍｍ＞ｄ２’＝０．３８ｍｍである。同様に、内部ストランドＴＩの各外部ワイヤＦ３は、各外部ストランドＴＥの各外部ワイヤＦ３の直径ｄ３’以上の直径ｄ３を有する。好ましくは、ここで、ｄ３＝０．４５ｍｍ＞ｄ３’＝０．３８ｍｍである。
【０３０９】
第１の実施形態とは違って、ｄ1＝０．６０ｍｍ＞ｄ１’＝０．４５ｍｍである。加えて、ｄ１＝０．６０ｍｍ＞ｄ２’＝ｄ３’＝０．３８ｍｍである。また、ｄ２＝０．５０ｍｍ＞ｄ２’＝０．３８ｍｍ及びｄ３＝０．４５ｍｍ＞ｄ３’＝０．３８ｍｍである。
【０３１０】
本発明の第８の実施形態によるコード
【０３１１】
図１０は、本発明の第８の実施形態によるコード５７を示している。第１の実施形態と同様の要素は、同じ参照符号で示されている。別途記載の無い限り、第１の実施形態と比べて相違点のみが記載される。第８の実施形態によるコード５７は、内部ストランドＴＩに関して第１の実施形態によるコード５０と異なる。
【０３１２】
上記のコード５０の第１の実施形態とは違って、第８の実施形態によるコード５７は、Ｄ＝４．９ｍｍであるようなものである。
【０３１３】
内部ストランドＴＩの直径ＤＩは、ＤＩ＝１．８ｍｍ及びＤＩ／ＤＥ＝１．１４であるようなものである。
【０３１４】
２つの隣接する外部ストランドＴＥを離隔する平均ストランド間距離Ｅは、ここではＥ＝９７．３μｍである。
【０３１５】
コード５７の内部ストランドＴＩ
【０３１６】
上記のコード５０の第１の実施形態とは違って、内部ストランドＴＩは２つの層を有する。内部ストランドＴＩは、この場合、より多くもより少なくもない、２つの層から構成される。
【０３１７】
内部ストランドＴＩは、Ｑ個の内部ワイヤＦ１から構成される内層Ｃ１と、内層Ｃ１の廻りに接触して螺旋状に巻かれたＮ個の外部ワイヤＦ３から構成される外層Ｃ３と、を備える。
【０３１８】
Ｑ＞１、好ましくは、Ｑ＝２、３、又は４、ここではＱ＝２である。この場合、Ｑ＝２、Ｎ＝７又は８、好ましくはＱ＝２及びＮ＝７である。
【０３１９】
内部ワイヤＦ１は、ピッチｐ１＝７．７ｍｍで螺旋状に巻かれる。
【０３２０】
内部ストランドＴＩの内層Ｃ１は、コードの巻き方向Ｓと反対の巻き方向Ｚで螺旋上に巻かれる。
【０３２１】
内部ストランドＴＩの外層Ｃ３は、コードの巻き方向Ｓと反対の巻き方向Ｚで且つ内部ストランドＴＩの内層Ｃ１と同じ方向Ｚで内部ストランドＴＩの内層Ｃ１の廻りに巻かれる。Ｎ個の外部ワイヤＦ３は、１０ｍｍ≦ｐ３≦４０ｍｍ、好ましくは１５ｍｍ≦ｐ３≦３５ｍｍ、より好ましくは１５ｍｍ≦ｐ３≦２５ｍｍであるようなピッチｐ３で内部ワイヤＦ１の廻りに螺旋状に巻かれる。ここでｐ３＝１５．４ｍｍである。
【０３２２】
内部ストランドＴＩの外層Ｃ３は、脱飽和化され、完全に不飽和化されている。Ｎ個の外部ワイヤを平均で離隔する外層Ｃ３のワイヤ間距離Ｉ３は、１２４．２μｍである。外層Ｃ３のワイヤ間距離Ｉ３の合計ＳＩ３は、外層Ｃ３の外部ワイヤＦ３の直径ｄ３よりも大きい。ここで、合計ＳＩ３＝７×０．１２４２＝０．８７ｍｍであり、これは、ｄ３＝０．４５ｍｍより真に小さい値である。
【０３２３】
内部ストランドＴＩの各内部ワイヤＦ１は、内部ストランドＴＩの各外部ワイヤＦ３の直径ｄ２以上の直径ｄ１を有する。この場合、ｄ１＝ｄ３＝０．４５ｍｍである。
【０３２４】
内部ストランドＴＩの各内部ワイヤＦ１は、各外部ストランドＴＥの各中間ワイヤＦ２’の直径ｄ２’以上の直径ｄ１を有し、ここで内部ストランドＴＩの各内部ワイヤＦ１は、各外部ストランドＴＥの各中間ワイヤＦ２’の直径ｄ２’＝０．３０ｍｍよりも大きく且つ各外部ストランドＴＥの各外部ワイヤＦ３’の直径ｄ３’＝０．３０ｍｍよりも大きい直径ｄ１＝０．４５ｍｍを有する。
【０３２５】
内部ストランドＴＩの各外部ワイヤＦ３は、各外部ストランドＴＥの各外部ワイヤＦ３の直径ｄ３’以上の直径ｄ３を有し、ここで内部ストランドＴＩの各外部ワイヤＦ３は、各外部ストランドＴＥの各外部ワイヤＦ３’の直径ｄ３’よりも大きい直径ｄ３＝０．４５ｍｍを有する。
【０３２６】
コード５７の外部ストランド
本発明によれば、第１の実施形態と同様に、ピッチｐ２’＝１０ｍｍ及びピッチｐ３’＝２０ｍｍで、０．３６≦（ｐ３’−ｐ２’）／ｐ３’≦０．５７の関係を満たす。この場合、（ｐ３’−ｐ２’）／ｐ３’＝０．５０である。
【０３２７】
本発明の第９の実施形態によるコード
【０３２８】
図１１は、本発明の第９の実施形態によるコード５８を示している。第８の実施形態と同様の要素は、同じ参照符号で示されている。別途記載の無い限り、第８の実施形態と比べて相違点のみが記載される。第９の実施形態によるコード５８は、内部ストランドＴＩに関して第８の実施形態によるコード５７と異なる。
【０３２９】
上記の第８の実施形態とは違って、第９の実施形態によるコード５８は、Ｄ＝４．９１ｍｍであるようなものである。
【０３３０】
内部ストランドＴＩの直径ＤＩは、ＤＩ＝１．７５ｍｍ及びＤＩ／ＤＥ＝１．１４であるようなものである。
【０３３１】
２つの隣接する外部ストランドＴＥを離隔する平均ストランド間距離Ｅは、ここではＥ＝７１μｍである。
【０３３２】
コード５８の内部ストランドＴＩ
【０３３３】
第８の実施形態とは違って、Ｑ＝３、Ｎ＝７、８、又は９であり、ここでＱ＝３及びＮ＝８である。加えて、ｄ１＝ｄ３＝０．４２ｍｍである。
【０３３４】
内部ストランドの外層Ｃ３は、脱飽和化され、完全に不飽和化されている。Ｎ個の外部ワイヤを平均で離隔する外層Ｃ３のワイヤ間距離Ｉ３は、７５．８μｍである。外層Ｃ３のワイヤ間距離Ｉ３の合計ＳＩ３は、外層Ｃ３の外部ワイヤＦ３の直径ｄ３よりも大きい。ここで、合計ＳＩ３＝８×０．０７５８＝０．６１ｍｍであり、これは、ｄ３＝０．４２ｍｍより真に小さい値である。
【０３３５】
コード５８の外部ストランドＴＥ
本発明によれば、第１の実施形態と同様に、ピッチｐ２’＝１０ｍｍ及びピッチｐ３’＝２０ｍｍで、０．３６≦（ｐ３’−ｐ２’）／ｐ３’≦０．５７の関係を満たす。この場合、（ｐ３’−ｐ２’）／ｐ３’＝０．５０である。
【０３３６】
本発明の第１０の実施形態によるコード
【０３３７】
図１２は、本発明の第１０の実施形態によるコード５９を示している。第８の実施形態と同様の要素は、同じ参照符号で示されている。別途記載の無い限り、第８の実施形態と比べて相違点のみが記載される。第１０の実施形態によるコード５９は、内部ストランドＴＩに関して第８の実施形態によるコード５０と異なる。
【０３３８】
上記の第８の実施形態とは違って、第１０の実施形態によるコード５９は、Ｄ＝４．９３ｍｍであるようなものである。
【０３３９】
内部ストランドＴＩの直径ＤＩは、ＤＩ＝１．７７３ｍｍであるようなものである。２つの隣接する外部ストランドＴＥを離隔する平均ストランド間距離Ｅは、ここではＥ＝８４μｍである。
【０３４０】
コード５９の内部ストランドＴＩ
第８の実施形態とは違って、Ｑ＝４、Ｎ＝７、８、又は９及びここでＱ＝４及びＮ＝９である。加えて、ｄ１＝ｄ２＝０．４０ｍｍ
【０３４１】
内部ストランドＴＩの外層Ｃ３は、脱飽和化され、完全に不飽和化されている。Ｎ個の外部ワイヤを平均で離隔する外層Ｃ３のワイヤ間距離Ｉ３は、５６．４μｍである。外層Ｃ３のワイヤ間距離Ｉ３の合計ＳＩ３は、外層Ｃ３の外部ワイヤＦ３の直径ｄ３よりも大きい。ここで、合計ＳＩ３＝９×０．０５６４＝０．６１ｍｍであり、これは、ｄ３＝０．４０ｍｍより真に小さい値である。
【０３４２】
コード５９の外部ストランド
本発明によれば、第８の実施形態と同様に、ピッチｐ２’＝１０ｍｍ及びピッチｐ３’＝２０ｍｍで、０．３６≦（ｐ３’−ｐ２’）／ｐ３’≦０．５７の関係を満たす。この場合、（ｐ３’−ｐ２’）／ｐ３’＝０．５０である。
【０３４３】
上記の様々なコードの特徴は、以下のテーブルＣ及びＤに要約されている。
【０３４４】
【表３】
2020514561.tif 000005
【０３４５】
【表４】
2020514561.tif 000006
【０３４６】
比較試験及び測定
【０３４７】
コード透過性試験
【０３４８】
このような透過性試験は、当業者には周知であり、所与の時間期間にわたって一定の圧力下で試験体に沿って通過した空気の量を測定することによって、試験対象のコードの長手方向空気透過性を決定することができる。当業者には周知であるかかる試験の原理は、コードが空気に対して不透過性であるようにするためにコードの処理の有効性を実証することであり、この試験は、例えば、規格ＡＳＴＭ  Ｄ２６９２−９８に記載されている。
【０３４９】
このような試験は、製造時の非時効のコードで行われる。未加工のコードは、事前に外側をコーティングコンパウンドと呼ばれるエラストマー化合物で被覆される。これを行うため、平行（２０ｍｍのコード間距離）に敷設された一連の１０本のコードを未処理状態のジエンエラストマー化合物の２つの層又は「スキム」（８０×２００ｍｍの２つの矩形）間に配置し、各スキムの厚さは５ｍｍである。次に、この全体を金型内に固定し、コードの各々は、これがクランプモジュールを用いて金型内に配置されたときに真っ直ぐのままであるようにするために十分な張力（例えば、３ｄａＮ）下に維持される。次いで、１２０℃の温度で１５バールの圧力（８０×２００ｍｍの矩形ピストン）下で１０〜１２時間にわたって加硫処理（硬化）される。この後、全体が脱型され、このようにして被覆されているコードの１０個の試験体が、特徴付けのために７×７×６０ｍｍの平行六面体の形態で切断される。
【０３５０】
被覆エラストマー化合物として使用されるコンパウンドは、従来的にタイヤで使用されているジエンエラストマー化合物であり、かかるコンパウンドは、天然（解膠済み）ゴム及びＮ３３０カーボンブラック（６５ｐｈｒ）を主成分とし、更に以下の通常の添加剤、すなはち、硫黄（７ｐｈｒ）、スルフェンアミド促進剤（１ｐｈｒ）、ＺｎＯ（８ｐｈｒ）、ステアリン酸（０．７ｐｈｒ）、抗酸化剤（１．５ｐｈｒ）及びナフテン酸コバルト（１．５ｐｈｒ）（ｐｈｒは、エラストマー１００重量部当たりの重量部を意味する）を更に含む。被覆エラストマー化合物の弾性率Ｅ１０は、約１０ＭＰａである。
【０３５１】
試験を以下の方法で硬化状態の周囲のエラストマー化合物（又は被覆エラストマー化合物）で被覆された長さ６ｃｍのコード片について実施し、１バールの圧力下で空気をコードの入口端に注入し、流量計を用いて出口端での空気の体積量を測定する（例えば、０〜５００ｃｍ３／分まで較正する）。測定中、コードのサンプルを圧縮気密シール（例えば、ジエン発泡体又はゴム製のシール）中に固定化され、コードの長手方向軸線に沿って一方端から他方端までコードに沿って通過した空気量だけが測定により考慮され、気密シールの気密性自体が事前に中実エラストマー化合物試験体を用いて、すなわち、コードなしの試験体を用いてチェックする。
【０３５２】
コードの長手方向不透過性が高ければ高いほど、測定された平均空気流量（１０個の試験体に関する平均値）はそれだけ一層低い。測定は、±０．２ｃｍ３／分という精度で取られるので、０．２ｃｍ３／分以下の測定値はゼロと見なされ、これら測定値は、コード軸線に沿って（すなわち、コード長手方向に沿って）気密（完全に気密）であると言えるコードに対応している。
【０３５３】
エラストマー化合物によるストランドの透過性のインジケータ
【０３５４】
エラストマー化合物によって透過されることになるストランドの能力は、以下の試験において、中間層Ｃ２’の２つの隣接するワイヤＦ２’によって並びに外層Ｃ３’の２つの隣接するワイヤＦ３’によって形成されたラジアル通過窓のサイズをシミュレーションすることにより決定された。このようなラジアル通過窓は、主軸Ｐに沿った外部ストランドの概略図を示した図１３並びに上記で定められたラジアル通過窓Ｓを描いた図１４において例示されている。
【０３５５】
ストランドのこのような透過性インジケータは、空気に対するストランドの不透過性のイメージを与える。具体的には、ウィンドウのサイズが大きくなるほど、透過性インジケータが高くなるほど、より多くのエラストマー化合物がストランドを透過しやすく、空気に対してストランドがより不透過性となる。透過性はまた、ストランドに適用された上述の透過性試験により決定することができる。それでもなお、ストランドを評価することができる速度のために、発明者らは、透過性試験よりもラジアル通過窓Ｓのシミュレーション及び計算を好ましいものとした。
【０３５６】
窓方向の影響
【０３５７】
以下の表１は、２つの対照コードＴ１及びＴ２並びに本発明によるコード５０についての透過性試験及び透過性インジケータ試験の結果を示している。
【０３５８】
これらの試験結果は、ベース１００にて示される。すなわち、これらの試験のあらゆるものについて１００よりも大きい結果は、試験したコード又はストランドが対照のコード又はストランド、この場合コードＴ１又はコードＴ１のストランドに対して優れた不透過性又は透過性を示すことを意味する。
【０３５９】
本発明によるコード５０は、対照コードＴ１の２倍優れた不透過性を有すること、並びにこれは、単に本発明による外部ストランドＴＥの中間層Ｃ２及び外層Ｃ３’比（ｐ３’−ｐ２’）／ｐ３’のお陰である点に留意されたい。
【０３６０】
対照コードＴ１、Ｔ２との比較では、外層Ｃ３及びＣ３’がＬ個の外部ストランドＴＥ（コードＴ１）の巻き方向と反対で同じ方向に巻かれていることが、コードの良好な不透過性を確保することを可能にする本発明の本質的な特徴であることを示している。
【０３６１】
【表５】
2020514561.tif 000007
【０３６２】
コード５０のピッチｐ３’による内部ストランドについての透過性インジケータの評価
【０３６３】
本発明によるコード５０の外部ストランドに似た様々な外部ストランドについて、上記の説明と比較してコードの他の全ての構造的特徴は変化しないまま、ｐ３’の種々の値に対してｐ２’の値を変えることによりシミュレーションした。
【０３６４】
これらのシミュレーションの結果は、各々の場合、（ｐ３’−ｐ２’）／ｐ３’＝０．３０であるような対照ストランドに対してベース１００にて種々の表２〜６にて示される。すなわち、試験したストランドの窓サイズ値Ｓｔ及び対照ストランドの窓サイズ値Ｓ０について、透過性インジケータは、Ｓｔ＊１００／Ｓ０に等しい。従って、１００より大きい結果は、試験したストランドが対応する対照ストランドに対して優れた透過性を示すことを意味する。窓のサイズは、透過性インジケータが１２０以上であるときに有意に高くなると推定され、これは、試験したストランドの窓のサイズが対照ストランドのものよりも２０％高い場合を意味する。
【０３６５】
各テーブル２〜６それぞれは、１５、１７、２０、２３、２５ｍｍに等しいピッチｐ３’に対応する。
【０３６６】
ｐ２’が増大するとワイヤ間距離Ｉ２’が増大するが、ラジアル通過窓の最大値は、必ずしも最も高い値ではないＩ２’値において得られる点に留意されたい。従って、本発明を実施する前に、当業者は、より低いＩ２’、すなわちより低いストランドの透過性では、Ｉ２’に対して比較的低い値をもたらすｐ２’値に対して最大透過性を予測することが困難であるという仮定から始める。
【０３６７】
０．３６から０．５７にわたる比（ｐ３’−ｐ２’）／ｐ３’の区間内及び試験した各ピッチｐ３’について、透過性インジケータの値は、対応する対照ストランドについて得られたものよりも有意に高くなる。
【０３６８】
【表６】
2020514561.tif 000008
【０３６９】
【表７】
2020514561.tif 000009
【０３７０】
【表８】
2020514561.tif 000010
【０３７１】
【表９】
2020514561.tif 000011
【０３７２】
【表１０】
2020514561.tif 000012
【０３７３】
コード５１から５９の外部ストランドについての透過性インジケータの評価
【０３７４】
本発明の第１の実施形態によるコード５０と同様に、本発明の種々の実施形態によるコード５１から５９の種々の外部ストランドについて、上記の説明と比較して各コードの他の全ての構造的特徴は変化しないまま、上記の値に対してｐ３’の値を固定しながら、ｐ２’の値を変えることによりシミュレーションした。
【０３７５】
これらのシミュレーションの結果は、各々の場合、（ｐ３’−ｐ２’）／ｐ３’＝０．３０であるような対照ストランドに対してベース１００にて種々の表７〜１２にて示される。すなわち、試験したストランドの窓サイズ値Ｓｔ及び対照ストランドの窓サイズ値Ｓ０について、透過性インジケータは、Ｓｔ＊１００／Ｓ０に等しい。従って、１００より大きい結果は、試験したストランドが対応する対照ストランドに対して優れた透過性を示すことを意味する。窓のサイズは、透過性インジケータが１２０以上であるときに有意に高くなると推定され、これは、試験したストランドの窓のサイズが対照ストランドのものよりも２０％高い場合を意味する。
【０３７６】
ｐ２’が増大するとワイヤ間距離Ｉ２’が増大するが、ラジアル通過窓のサイズの最大値は、必ずしも最も高い値ではないＩ２’値において得られる点に留意されたい。従って、本発明を実施する前に、当業者は、より低いＩ２’、すなわちより低いストランドの透過性では、Ｉ２’に対して比較的低い値をもたらすｐ２’値に対して最大透過性を予測することが困難であるという仮定から始める。
【０３７７】
０．３６から０．５７にわたる比（ｐ３’−ｐ２’）／ｐ３’の区間内及び試験した各ピッチｐ３’について、透過性インジケータの値は、対応する対照ストランドについて得られたものよりも有意に高くなる。
【０３７８】
【表１１】
2020514561.tif 000013
【０３７９】
【表１２】
2020514561.tif 000014
【０３８０】
【表１３】
2020514561.tif 000015
【０３８１】
【表１４】
2020514561.tif 000016
【０３８２】
【表１５】
2020514561.tif 000017
【０３８３】
【表１６】
2020514561.tif 000018
【０３８４】
表７から１２は、異なるコード構成に対して、外部ストランドへのエラストマー化合物の透過性及びひいてはこのエラストマー化合物が内部ストランドにアクセスする能力は、比（ｐ３’−ｐ２’）／ｐ３’＝０．３０の対照コードと比較すると、０．３６〜０．５７にわたる比（ｐ３’−ｐ２’）／ｐ３’について有意に改善されたことを示している。
【０３８５】
当然のことながら、本発明は、上述の例示的な実施形態に限定されない。コスト及び全体性能についての産業上の実現可能性の理由から、従来の円形断面を有する線形ワイヤ、すなわち直線的ワイヤで本発明を実施することが好ましい。
【０３８６】
また、上述又は上記で想定される種々の実施形態の特徴は、これらの特徴が互いに組み合わされる条件で組み合わせることもできる。
【０３８７】
上記に記載されていない１つの実施形態において、Ｌ＝８の場合、ＤＩ／ＤＥ≧１．６０、好ましくは、ＤＩ／ＤＥ≧１．６５、より好ましくはＤＩ／ＤＥ≧１．７０及びＤＩ／ＤＥ≦２．０、好ましくは、ＤＩ／ＤＥ≦１．９５、より好ましくはＤＩ／ＤＥ≦１．９０である。
【０３８８】
上記に記載されていない別の実施形態において、Ｌ＝９の場合、ＤＩ／ＤＥ≧２．００、好ましくは、ＤＩ／ＤＥ≧２．０５、より好ましくはＤＩ／ＤＥ≧２．１０及びＤＩ／ＤＥ≦２．５０、好ましくは、ＤＩ／ＤＥ≦２．４５、より好ましくはＤＩ／ＤＥ≦２．４０である。
【０３８９】
上記に記載されていない第１の実施形態において、内部ストランドＴＩが２つの層又は３つの層を有する場合、各外部ストランドの中間層は、コードの巻き方向と同じ巻き方向で各外部ストランドの内層の廻りに巻かれる。
【０３９０】
Ｑ＞１であるこの第１の実施形態の第１の代替形態において、内部ストランドの内層は、コードの巻き方向と同じ巻き方向で螺旋状に巻かれる。Ｑ＞１であるこの第１の実施形態の第２の代替形態において、内部ストランドの内層は、コードの巻き方向と反対の巻き方向で螺旋状に巻かれる。
【０３９１】
上記に記載されていない第２の実施形態において、内部ストランドＴＩが２つの層又は３つの層を有する場合、各外部ストランドの中間層は、コードの巻き方向と反対の巻き方向で各外部ストランドの内層の廻りに巻かれる。Ｑ＞１である第２の実施形態の第１の代替形態において、内部ストランドの内層は、コードの巻き方向と同じ巻き方向で螺旋状に巻かれる。
【０３９２】
上記で想定された実施形態及び代替形態の巻き方向は、Ｓ並びにＺでもよい。
【符号の説明】
【０３９３】
５０  コード
ＣＩ  コード内層
ＣＥ  コード外層
Ｃ１、Ｃ１’  （ストランドの）内層
Ｃ２、Ｃ２’  （ストランドの）中間層
Ｃ３、Ｃ３’  （ストランドの）外層
ＴＩ  内部ストランド
ＴＥ  外部ストランド
【図１】
2020514561.tif 000019
【図２】
2020514561.tif 000020
【図３】
2020514561.tif 000021
【図４】
2020514561.tif 000022
【図５】
2020514561.tif 000023
【図６】
2020514561.tif 000024
【図７】
2020514561.tif 000025
【図８】
2020514561.tif 000026
【図９】
2020514561.tif 000027
【図１０】
2020514561.tif 000028
【図１１】
2020514561.tif 000029
【図１２】
2020514561.tif 000030
【図１３】
2020514561.tif 000031
【図１４】
2020514561.tif 000032
【国際調査報告】
2020514561.tif 000033
2020514561.tif 000034
2020514561.tif 000035
2020514561.tif 000036
2020514561.tif 000037
2020514561.tif 000038